(57)【要約】      （修正有）【課題】硬度及び基材との密着性に優れた膜を形成でき保存安定性に優れた感光性組成物、並びに、画像形成方法、膜形成方法、樹脂、画像、及び膜を提供する。【解決手段】ヒンダードアミン構造を側鎖に有する（メタ）アクリレート由来の構成単位Ａ及び、側鎖に環状構造を有する（メタ）アクリレート単位、（メタ）アクリルアミド誘導体単位又はビニルアミド誘導体単位で表される単位Ｂを含み、単位Ａ及び単位Ｂの総含有量が８０質量％以上である樹脂と、ラジカル重合性モノマーと、を含有し、ラジカル重合性モノマーの含有量が５０質量％以上である感光性組成物。【選択図】なし【特許請求の範囲】
【請求項１】
式（１）又は式（２）で表される構造単位Ａ、及び、式（３）、式（４）又は式（５）で表される構造単位Ｂを含む樹脂と、
ラジカル重合性モノマーと、
を含有し、
前記樹脂における前記構造単位Ａ及び前記構造単位Ｂの総含有量が、前記樹脂の全量に対し、８０質量％以上であり、
前記ラジカル重合性モノマーの含有量が、感光性組成物の全量に対し、５０質量％以上である感光性組成物。
【化１】
2020015910.tif 000039
式（１）中、Ｒ１１は、水素原子又は炭化水素基を表し、Ｒ１２、Ｒ１３、及びＲ１４は、それぞれ独立に、ハロゲン原子によって置換されてもよく酸素原子を含んでもよい炭化水素基、水素原子、又は水酸基を表す。Ｌ１は、単結合又は２価の連結基を表し、Ｘ１は、−Ｏ−基又は−ＮＲ１５−基を表す。Ｒ１５は、水素原子又は炭化水素基を表す。
式（２）中、Ｒ２１は、水素原子又は炭化水素基を表し、Ｒ２２は、ハロゲン原子によって置換されてもよく酸素原子を含んでもよい炭化水素基、水素原子、又は水酸基を表す。Ｒ２３及びＲ２４は、それぞれ独立に、ハロゲン原子によって置換されてもよく酸素原子を含んでもよい炭化水素基、水素原子、若しくは水酸基を表すか、又は、Ｒ２３及びＲ２４が一体となって酸素原子を表す。Ｌ２は、単結合又は２価の連結基を表し、Ｘ２は、−Ｏ−基又は−ＮＲ２５−基を表す。Ｒ２５は、水素原子又は炭化水素基を表す。
式（３）中、Ｒ３１は、水素原子又は炭化水素基を表し、Ｌ３は、単結合又は２価の連結基を表し、Ｃｙ１は、酸素原子を含んでもよい、環状構造を含む炭化水素基を表す。
式（４）中、Ｒ４１は、水素原子又は炭化水素基を表し、Ｒ４２及びＲ４３は、それぞれ独立に、酸素原子を含んでもよい炭化水素基、又は水素原子を表す。Ｒ４２及びＲ４３は、互いに結合して環を形成してもよい。
式（５）中、Ｒ５１は、水素原子又は炭化水素基を表し、Ｒ５２及びＲ５３は、それぞれ独立に、水素原子又は炭化水素基を表す。Ｒ５２及びＲ５３は、互いに結合して環を形成してもよい。
【請求項２】
前記式（１）中、
Ｒ１１は、水素原子又は炭素数１〜３のアルキル基を表し、
Ｒ１２、Ｒ１３、及びＲ１４は、それぞれ独立に、ハロゲン原子によって置換されてもよく酸素原子を含んでもよい炭素数１〜１２の炭化水素基、水素原子、又は水酸基を表し、
Ｌ１は、単結合、炭素数１〜３のアルキレン基、又は下記式（Ｌ１１）〜下記式（Ｌ１４）のいずれか１つで表される基を表し、
Ｒ１５は、水素原子又は炭素数１〜３のアルキル基を表し、
前記式（２）中、
Ｒ２１は、水素原子又は炭素数１〜３のアルキル基を表し、
Ｒ２２は、ハロゲン原子によって置換されてもよく酸素原子を含んでもよい炭素数１〜１２の炭化水素基、水素原子、又は水酸基を表し、
Ｒ２３及びＲ２４は、それぞれ独立に、ハロゲン原子によって置換されてもよく酸素原子を含んでもよい炭素数１〜１２の炭化水素基、水素原子、若しくは水酸基を表すか、又は、Ｒ２３及びＲ２４が一体となって酸素原子を表し、
Ｌ２は、炭素数１〜３のアルキレン基、又は下記式（Ｌ２１）〜下記式（Ｌ２４）のいずれか１つで表される基を表し、
Ｒ２５は、水素原子又は炭素数１〜３のアルキル基を表し、
前記式（３）中、
Ｒ３１は、水素原子又は炭素数１〜３のアルキル基を表し、
Ｌ３は、単結合、炭素数１〜３のアルキレン基、又は下記式（Ｌ３１）〜下記式（Ｌ３４）のいずれか１つで表される基を表し、
Ｃｙ１は、酸素原子を含んでもよい、環状構造を含む炭素数３〜２０の炭化水素基を表し、
前記式（４）中、
Ｒ４１は、水素原子又は炭素数１〜３のアルキル基を表し、
Ｒ４２及びＲ４３が、それぞれ独立に、水素原子若しくは炭素数１〜６のアルキル基を表すか、又は、Ｒ４２及びＲ４３が、互いに結合して下記式（Ｎ４１）〜下記式（Ｎ４４）のいずれか１つで表される基を表し、
前記式（５）中、
Ｒ５１は、水素原子又は炭素数１〜３のアルキル基を表し、
Ｒ５２及びＲ５３が、それぞれ独立に、水素原子若しくは炭素数１〜６のアルキル基を表すか、又は、Ｒ５２及びＲ５３が互いに結合して下記式（Ｎ５１）若しくは下記式（Ｎ５２）で表される基を表す、
請求項１に記載の感光性組成物。
【化２】
2020015910.tif 000040
式（Ｌ１１）中、Ｌは、炭素数１〜３のアルキレン基を表し、ｎは、１〜４の整数を表し、＊１は、Ｘ１との結合位置を表し、＊２は、炭素原子との結合位置を表す。
式（Ｌ１２）中、Ｌは、炭素数１〜３のアルキレン基を表し、＊１は、Ｘ１との結合位置を表し、＊２は、炭素原子との結合位置を表す。
式（Ｌ１３）中、Ｌ１及びＬ２は、それぞれ独立に、炭素数１〜３のアルキレン基を表し、＊１は、Ｘ１との結合位置を表し、＊２は、炭素原子との結合位置を表す。
式（Ｌ１４）中、＊１は、Ｘ１との結合位置を表し、＊２は、炭素原子との結合位置を表す。
式（Ｌ２１）中、Ｌは、炭素数１〜３のアルキレン基を表し、ｎは、１〜４の整数を表し、＊１は、Ｘ２との結合位置を表し、＊２は、炭素原子との結合位置を表す。
式（Ｌ２２）中、Ｌは、炭素数１〜３のアルキレン基を表し、＊１は、Ｘ２との結合位置を表し、＊２は、炭素原子との結合位置を表す。
式（Ｌ２３）中、Ｌ１及びＬ２は、それぞれ独立に、炭素数１〜３のアルキレン基を表し、＊１は、Ｘ２との結合位置を表し、＊２は、炭素原子との結合位置を表す。
式（Ｌ２４）中、＊１は、Ｘ２との結合位置を表し、＊２は、炭素原子との結合位置を表す。
式（Ｌ３１）中、Ｌは、炭素数１〜３のアルキレン基を表し、ｎは、１〜４の整数を表し、＊１は、酸素原子との結合位置を表し、＊２は、Ｃｙ１との結合位置を表す。
式（Ｌ３２）中、Ｌは、炭素数１〜３のアルキレン基を表し、＊１は、酸素原子との結合位置を表し、＊２は、Ｃｙ１との結合位置を表す。
式（Ｌ３３）中、Ｌ１及びＬ２は、それぞれ独立に、炭素数１〜３のアルキレン基を表し、＊１は、酸素原子との結合位置を表し、＊２は、Ｃｙ１との結合位置を表す。
式（Ｌ３４）中、＊１は、酸素原子との結合位置を表し、＊２は、Ｃｙ１との結合位置を表す。
式（Ｎ４１）〜式（Ｎ４４）中、＊１及び＊２は、窒素原子との結合位置を表す。
式（Ｎ５１）及び式（Ｎ５２）中、＊１は、窒素原子との結合位置を示し、＊２は、炭素原子との結合位置を表す。
【請求項３】
前記樹脂において、前記構造単位Ａ及び前記構造単位Ｂの総含有量に対する前記構造単位Ａの含有量の比率が、１０質量％〜９０質量％である請求項１又は請求項２に記載の感光性組成物。
【請求項４】
前記構造単位Ａが、下記式（１−１）で表される構造単位、下記式（１−２）で表される構造単位、下記式（１−３）で表される構造単位、下記式（１−４）で表される構造単位、下記式（１−５）で表される構造単位、下記式（１−６）で表される構造単位、下記式（１−７）で表される構造単位、下記式（１−８）で表される構造単位、及び下記式（２−１）で表される構造単位からなる群から選択される少なくとも１種の構造単位Ｃである請求項１〜請求項３のいずれか１項に記載の感光性組成物。
【化３】
2020015910.tif 000041
【請求項５】
前記構造単位Ｂが、下記式（３−３）で表される構造単位、下記式（３−４）で表される構造単位、下記式（３−５）で表される構造単位、下記式（４−１）で表される構造単位、下記式（４−２）で表される構造単位、下記式（４−３）で表される構造単位、下記式（４−４）で表される構造単位、下記式（５−１）で表される構造単位、下記式（５−２）で表される構造単位、及び下記式（５−３）で表される構造単位からなる群から選択される少なくとも１種の構造単位Ｄである請求項１〜請求項４のいずれか１項に記載の感光性組成物。
【化４】
2020015910.tif 000042
【請求項６】
前記式（３）中の前記Ｃｙ１が、前記環状構造として多環構造を含み、
前記式（４）中の前記Ｒ４１が、水素原子である請求項１〜請求項３のいずれか１項に記載の感光性組成物。
【請求項７】
前記構造単位Ｂが前記式（３）で表される構造単位を少なくとも一つを含み、さらに前記式（４）、及び前記式（５）で表される構造単位からなる群より選ばれる少なくとも一つを含む、請求項１〜請求項６のいずれか１項に記載の感光性組成物。
【請求項８】
前記樹脂の重量平均分子量が、１０００〜５００００である請求項１〜請求項７のいずれか１項に記載の感光性組成物。
【請求項９】
前記樹脂の含有量が、感光性組成物全量に対し、０．５質量％〜１０．０質量％である請求項１〜請求項８のいずれか１項に記載の感光性組成物。
【請求項１０】
前記ラジカル重合性モノマーが、単官能のラジカル重合性モノマーを含む請求項１〜請求項９のいずれか１項に記載の感光性組成物。
【請求項１１】
更に、光重合開始剤を含有する請求項１〜請求項１０のいずれか１項に記載の感光性組成物。
【請求項１２】
請求項１〜請求項１１のいずれか１項に記載の感光性組成物であるインク組成物を、インクジェット法によって記録媒体上に付与する付与工程と、
前記記録媒体上に付与された前記インク組成物に、活性エネルギー線を照射する照射工程と、
を有する画像形成方法。
【請求項１３】
請求項１〜請求項１１のいずれか１項に記載の感光性組成物を、基材上に付与する付与工程と、
前記基材上に付与された前記感光性組成物に、活性エネルギー線を照射する照射工程と、
を有する膜形成方法。
【請求項１４】
下記式（１−１）で表される構造単位、下記式（１−２）で表される構造単位、下記式（１−３）で表される構造単位、下記式（１−４）で表される構造単位、下記式（１−５）で表される構造単位、下記式（１−６）で表される構造単位、下記式（１−７）で表される構造単位、下記式（１−８）で表される構造単位、及び下記式（２−１）で表される構造単位からなる群から選択される少なくとも１種の構造単位Ｃと、
下記式（３−３）で表される構造単位、下記式（３−４）で表される構造単位、下記式（３−５）で表される構造単位、下記式（４−１）で表される構造単位、下記式（４−２）で表される構造単位、下記式（４−３）で表される構造単位、下記式（４−４）で表される構造単位、下記式（５−１）で表される構造単位、下記式（５−２）で表される構造単位、及び下記式（５−３）で表される構造単位からなる群から選択される少なくとも１種の構造単位Ｄと、
を含み、
前記構造単位Ｃ及び前記構造単位Ｄの総含有量が、樹脂の全量に対し、８０質量％以上である樹脂。
【化５】
2020015910.tif 000043
【請求項１５】
前記構造単位Ｄが前記式（３−３）で表される構造単位、前記式（３−４）で表される構造単位、及び前記式（３−５）で表される構造単位からなる群より選ばれる少なくとも一つを含み、さらに前記式（４−１）で表される構造単位、前記式（４−２）で表される構造単位、前記式（４−３）で表される構造単位、前記式（４−４）で表される構造単位、前記式（５−１）で表される構造単位、前記式（５−２）で表される構造単位、及び前記式（５−３）で表される構造単位からなる群より選ばれる少なくとも一つを含む、請求項１４に記載の樹脂。
【請求項１６】
下記式（１−１）で表される構造単位、下記式（１−２）で表される構造単位、下記式（１−３）で表される構造単位、下記式（１−４）で表される構造単位、下記式（１−５）で表される構造単位、下記式（１−６）で表される構造単位、下記式（１−７）で表される構造単位、下記式（１−８）で表される構造単位、及び下記式（２−１）で表される構造単位からなる群から選択される少なくとも１種の構造単位Ｃと、
下記式（５−１）で表される構造単位、下記式（５−２）で表される構造単位、及び下記式（５−３）で表される構造単位からなる群から選択される少なくとも１種の構造単位Ｄと、
を含む樹脂。
【化６】
2020015910.tif 000044
式（１）中、Ｒ１１は、水素原子又は炭化水素基を表し、Ｒ１２、Ｒ１３、及びＲ１４は、それぞれ独立に、ハロゲン原子によって置換されてもよく酸素原子を含んでもよい炭化水素基、水素原子、又は水酸基を表す。Ｌ１は、単結合又は２価の連結基を表し、Ｘ１は、−Ｏ−基又は−ＮＲ１５−基を表す。Ｒ１５は、水素原子又は炭化水素基を表す。
式（２）中、Ｒ２１は、水素原子又は炭化水素基を表し、Ｒ２２は、ハロゲン原子によって置換されてもよく酸素原子を含んでもよい炭化水素基、水素原子、又は水酸基を表す。Ｒ２３及びＲ２４は、それぞれ独立に、ハロゲン原子によって置換されてもよく酸素原子を含んでもよい炭化水素基、水素原子、若しくは水酸基を表すか、又は、Ｒ２３及びＲ２４が一体となって酸素原子を表す。Ｌ２は、単結合又は２価の連結基を表し、Ｘ２は、−Ｏ−基又は−ＮＲ２５−基を表す。Ｒ２５は、水素原子又は炭化水素基を表す。
【請求項１７】
請求項１４〜請求項１６のいずれか１項に記載の樹脂を含有する画像。
【請求項１８】
請求項１４〜請求項１６のいずれか１項に記載の樹脂を含有する膜。
【発明の詳細な説明】
【技術分野】
【０００１】
本発明は、感光性組成物、画像形成方法、膜形成方法、樹脂、画像、及び膜に関する。
【背景技術】
【０００２】
インク組成物、膜形成用のコーティング組成物、塗料、印刷版、電子デバイス（液晶表示装置、固体撮像素子、半導体装置）等の各種の技術分野において、感光性組成物が知られている。
【０００３】
例えば、長期に保存しても吐出安定性に優れ、感度が高く、硬化して得られた画像は、柔軟性に優れ、記録媒体との密着性に優れ、且つ表面硬度が高いインク組成物として、（Ａ）酸性基を２以上または塩基性基を２以上有するポリマー、（Ｂ）（Ａ）ポリマーが有する酸性基または塩基性基と対塩を形成しうる置換基を有する重合性モノマー、（Ｃ）光重合開始剤、および（Ｄ）（Ｂ）重合性モノマーとは構造の異なる重合性モノマーを含む活性放射線硬化性インク組成物が知られている（例えば、特開２０１１−２２５８４８号公報参照）。
また、酸性から中性領域で現像可能であり、その際に問題となる現像性、更に現像によって除去した保護層成分（現像カス）の分散安定性の問題を克服した平版印刷版原版として、親水性支持体上に、（Ａ）増感色素、（Ｂ）重合開始剤、（Ｃ）重合性化合物、（Ｄ）バインダーポリマーを含有する感光層と、少なくとも１種の酸変性ポリビニルアルコールを保護層の全固形分に対し５０質量％以上含有する保護層とをこの順に有し、ｐＨが２〜８の現像液で保護層および非露光部の感光層が除去可能な平版印刷版原版が知られている（例えば、特開２００９−１３９８５２号公報参照）。
また、可視光を含む波長３００〜６００ｎｍの範囲の光に高感度に感光する光重合性樹脂組成物として、ジアルキルアミノ基を有する特定の構造単位を含有するビニル系重合体と、特定構造のα−ジケトンと、を含有する光重合性樹脂組成物が知られている（例えば、特開平５−１４２７７３号公報参照）。
【０００４】
また、硬化感度が良好で、耐擦過性、耐ブロッキング性に優れ、表面のべとつきが抑制され、表面硬化性が向上した画像を形成しうるインク組成物として、（ａ）フッ素置換炭化水素基、シロキサン骨格、および長鎖アルキル基からなる群より選択される部分構造と、ラジカル重合性基と、三級アミン構造と、を含むポリマーを含有するインク組成物が知られている（例えば、特開２００９−２０９３５２号公報参照）。
また、ピクセルサイズが微細になっても、現像残膜、残渣がない良好なパターン形状の形成が可能な染料含有ネガ型硬化性組成物として、（Ａ）有機溶剤可溶性染料と、（Ｂ）光重合開始剤と、（Ｃ）重合性化合物と、置換又は無置換のアミノ基を側鎖に有する（Ｄ）アミノ基含有アルカリ可溶性樹脂と、（Ｅ）有機溶剤と、を含む染料含有ネガ型硬化性組成物が知られている（例えば、特開２０１０−８５５５３号公報参照）。
【発明の概要】
【発明が解決しようとする課題】
【０００５】
しかし、特開２０１１−２２５８４８号公報、特開２００９−１３９８５２号公報、特開平５−１４２７７３号公報、特開２００９−２０９３５２号公報、又は特開２０１０−８５５５３号公報に記載の各感光性組成物に関し、保存安定性、及び、形成された膜の硬度及び基材との密着性を更に向上させることが求められる場合がある。
【０００６】
本発明は上記事情に鑑みてなされたものであり、以下の目的を達成することを課題とする。
即ち、本発明の目的は、硬度及び基材との密着性に優れた膜を形成でき、保存安定性に優れた感光性組成物、並びに、上記感光性組成物を用いた画像形成方法及び膜形成方法を提供することである。
また、本発明の目的は、新規な構造を有する樹脂、及び、上記樹脂を含有する画像及び膜を提供することである。
【課題を解決するための手段】
【０００７】
上記課題を解決するための具体的手段には、以下の態様が含まれる。
＜１＞  式（１）又は式（２）で表される構造単位Ａ、及び、式（３）、式（４）又は式（５）で表される構造単位Ｂを含む樹脂と、
ラジカル重合性モノマーと、
を含有する感光性組成物。
【０００８】
【化１】
2020015910.tif 000002
式（１）中、Ｒ１１は、水素原子又は炭化水素基を表し、Ｒ１２、Ｒ１３、及びＲ１４は、それぞれ独立に、ハロゲン原子によって置換されてもよく酸素原子を含んでもよい炭化水素基、水素原子、又は水酸基を表す。Ｌ１は、単結合又は２価の連結基を表し、Ｘ１は、−Ｏ−基又は−ＮＲ１５−基を表す。Ｒ１５は、水素原子又は炭化水素基を表す。
式（２）中、Ｒ２１は、水素原子又は炭化水素基を表し、Ｒ２２は、ハロゲン原子によって置換されてもよく酸素原子を含んでもよい炭化水素基、水素原子、又は水酸基を表す。Ｒ２３及びＲ２４は、それぞれ独立に、ハロゲン原子によって置換されてもよく酸素原子を含んでもよい炭化水素基、水素原子、若しくは水酸基を表すか、又は、Ｒ２３及びＲ２４が一体となって酸素原子を表す。Ｌ２は、単結合又は２価の連結基を表し、Ｘ２は、−Ｏ−基又は−ＮＲ２５−基を表す。Ｒ２５は、水素原子又は炭化水素基を表す。
式（３）中、Ｒ３１は、水素原子又は炭化水素基を表し、Ｌ３は、単結合又は２価の連結基を表し、Ｃｙ１は、酸素原子を含んでもよい、環状構造を含む炭化水素基を表す。
式（４）中、Ｒ４１は、水素原子又は炭化水素基を表し、Ｒ４２及びＲ４３は、それぞれ独立に、酸素原子を含んでもよい炭化水素基、又は水素原子を表す。Ｒ４２及びＲ４３は、互いに結合して環を形成してもよい。
式（５）中、Ｒ５１は、水素原子又は炭化水素基を表し、Ｒ５２及びＲ５３は、それぞれ独立に、水素原子又は炭化水素基を表す。Ｒ５２及びＲ５３は、互いに結合して環を形成してもよい。
【０００９】
＜２＞  式（１）中、
Ｒ１１は、水素原子又は炭素数１〜３のアルキル基を表し、
Ｒ１２、Ｒ１３、及びＲ１４は、それぞれ独立に、ハロゲン原子によって置換されてもよく酸素原子を含んでもよい炭素数１〜１２の炭化水素基、水素原子、又は水酸基を表し、
Ｌ１は、単結合、炭素数１〜３のアルキレン基、又は下記式（Ｌ１１）〜下記式（Ｌ１４）のいずれか１つで表される基を表し、
Ｒ１５は、水素原子又は炭素数１〜３のアルキル基を表し、
式（２）中、
Ｒ２１は、水素原子又は炭素数１〜３のアルキル基を表し、
Ｒ２２は、ハロゲン原子によって置換されてもよく酸素原子を含んでもよい炭素数１〜１２の炭化水素基、水素原子、又は水酸基を表し、
Ｒ２３及びＲ２４は、それぞれ独立に、ハロゲン原子によって置換されてもよく酸素原子を含んでもよい炭素数１〜１２の炭化水素基、水素原子、若しくは水酸基を表すか、又は、Ｒ２３及びＲ２４が一体となって酸素原子を表し、
Ｌ２は、炭素数１〜３のアルキレン基、又は下記式（Ｌ２１）〜下記式（Ｌ２４）のいずれか１つで表される基を表し、
Ｒ２５は、水素原子又は炭素数１〜３のアルキル基を表し、
式（３）中、
Ｒ３１は、水素原子又は炭素数１〜３のアルキル基を表し、
Ｌ３は、単結合、炭素数１〜３のアルキレン基、又は下記式（Ｌ３１）〜下記式（Ｌ３４）のいずれか１つで表される基を表し、
Ｃｙ１は、酸素原子を含んでもよい、環状構造を含む炭素数３〜２０の炭化水素基を表し、
式（４）中、
Ｒ４１は、水素原子又は炭素数１〜３のアルキル基を表し、
Ｒ４２及びＲ４３が、それぞれ独立に、水素原子若しくは炭素数１〜６のアルキル基を表すか、又は、Ｒ４２及びＲ４３が互いに結合して下記式（Ｎ４１）〜下記式（Ｎ４４）のいずれか１つで表される基を表し、
式（５）中、
Ｒ５１は、水素原子又は炭素数１〜３のアルキル基を表し、
Ｒ５２及びＲ５３が、それぞれ独立に、水素原子若しくは炭素数１〜６のアルキル基を表すか、又は、Ｒ５２及びＲ５３が互いに結合して下記式（Ｎ５１）若しくは下記式（Ｎ５２）で表される基を表す
＜１＞に記載の感光性組成物。
【００１０】
【化２】
2020015910.tif 000003
【００１１】
式（Ｌ１１）中、Ｌは、炭素数１〜３のアルキレン基を表し、ｎは、１〜４の整数を表し、＊１は、Ｘ１との結合位置を表し、＊２は、炭素原子との結合位置を表す。
式（Ｌ１２）中、Ｌは、炭素数１〜３のアルキレン基を表し、＊１は、Ｘ１との結合位置を表し、＊２は、炭素原子との結合位置を表す。
式（Ｌ１３）中、Ｌ１及びＬ２は、それぞれ独立に、炭素数１〜３のアルキレン基を表し、＊１は、Ｘ１との結合位置を表し、＊２は、炭素原子との結合位置を表す。
式（Ｌ１４）中、＊１は、Ｘ１との結合位置を表し、＊２は、炭素原子との結合位置を表す。
式（Ｌ２１）中、Ｌは、炭素数１〜３のアルキレン基を表し、ｎは、１〜４の整数を表し、＊１は、Ｘ２との結合位置を表し、＊２は、炭素原子との結合位置を表す。
式（Ｌ２２）中、Ｌは、炭素数１〜３のアルキレン基を表し、＊１は、Ｘ２との結合位置を表し、＊２は、炭素原子との結合位置を表す。
式（Ｌ２３）中、Ｌ１及びＬ２は、それぞれ独立に、炭素数１〜３のアルキレン基を表し、＊１は、Ｘ２との結合位置を表し、＊２は、炭素原子との結合位置を表す。
式（Ｌ２４）中、＊１は、Ｘ２との結合位置を表し、＊２は、炭素原子との結合位置を表す。
式（Ｌ３１）中、Ｌは、炭素数１〜３のアルキレン基を表し、ｎは、１〜４の整数を表し、＊１は、酸素原子との結合位置を表し、＊２は、Ｃｙ１との結合位置を表す。
式（Ｌ３２）中、Ｌは、炭素数１〜３のアルキレン基を表し、＊１は、酸素原子との結合位置を表し、＊２は、Ｃｙ１との結合位置を表す。
式（Ｌ３３）中、Ｌ１及びＬ２は、それぞれ独立に、炭素数１〜３のアルキレン基を表し、＊１は、酸素原子との結合位置を表し、＊２は、Ｃｙ１との結合位置を表す。
式（Ｌ３４）中、＊１は、酸素原子との結合位置を表し、＊２は、Ｃｙ１との結合位置を表す。
式（Ｎ４１）〜式（Ｎ４４）中、＊１及び＊２は、窒素原子との結合位置を表す。
式（Ｎ５１）及び式（Ｎ５２）中、＊１は、窒素原子との結合位置を示し、＊２は、炭素原子との結合位置を表す。
【００１２】
＜３＞  樹脂における構造単位Ａ及び構造単位Ｂの総含有量が、樹脂の全量に対し、８０質量％以上である＜１＞又は＜２＞に記載の感光性組成物。
＜４＞  樹脂において、構造単位Ａ及び構造単位Ｂの総含有量に対する構造単位Ａの含有量の比率が、１０質量％〜９０質量％である＜１＞〜＜３＞のいずれか１つに記載の感光性組成物。
＜５＞  構造単位Ａが、下記式（１−１）で表される構造単位、下記式（１−２）で表される構造単位、下記式（１−３）で表される構造単位、下記式（１−４）で表される構造単位、下記式（１−５）で表される構造単位、下記式（１−６）で表される構造単位、下記式（１−７）で表される構造単位、下記式（１−８）で表される構造単位、及び下記式（２−１）で表される構造単位からなる群から選択される少なくとも１種の構造単位Ｃである＜１＞〜＜４＞のいずれか１つに記載の感光性組成物。
【００１３】
【化３】
2020015910.tif 000004
【００１４】
＜６＞  構造単位Ｂが、下記式（３−３）で表される構造単位、下記式（３−４）で表される構造単位、下記式（３−５）で表される構造単位、下記式（４−１）で表される構造単位、下記式（４−２）で表される構造単位、下記式（４−３）で表される構造単位、下記式（４−４）で表される構造単位、下記式（５−１）で表される構造単位、下記式（５−２）で表される構造単位、及び下記式（５−３）で表される構造単位からなる群から選択される少なくとも１種の構造単位Ｄである＜１＞〜＜５＞のいずれか１つに記載の感光性組成物。
【００１５】
【化４】
2020015910.tif 000005
【００１６】
＜７＞  式（３）中のＣｙ１が、環状構造として多環構造を含み、
式（４）中のＲ４１が、水素原子である＜１＞〜＜４＞のいずれか１つに記載の感光性組成物。
＜８＞  前記構造単位Ｂが前記式（３）で表される構造単位を少なくとも一つを含み、さらに前記式（４）、及び前記式（５）で表される構造単位からなる群より選ばれる少なくとも一つを含む、＜１＞〜＜７＞のいずれか1項に記載の感光性組成物。
＜９＞  樹脂の重量平均分子量が、１０００〜５００００である＜１＞〜＜８＞のいずれか１つに記載の感光性組成物。
＜１０＞  樹脂の含有量が、感光性組成物全量に対し、０．５質量％〜１０．０質量％である＜１＞〜＜９＞のいずれか１つに記載の感光性組成物。
＜１１＞  ラジカル重合性モノマーが、単官能のラジカル重合性モノマーを含む＜１＞〜＜１０＞のいずれか１つに記載の感光性組成物。
＜１２＞  ラジカル重合性モノマーの含有量が、感光性組成物の全量に対し、５０質量％以上である＜１＞〜＜１１＞のいずれか１つに記載の感光性組成物。
＜１３＞  更に、光重合開始剤を含有する＜１＞〜＜１２＞のいずれか１つに記載の感光性組成物。
【００１７】
＜１４＞  ＜１＞〜＜１３＞のいずれか１つに記載の感光性組成物であるインク組成物を、インクジェット法によって記録媒体上に付与する付与工程と、
記録媒体上に付与されたインク組成物に、活性エネルギー線を照射する照射工程と、
を有する画像形成方法。
＜１５＞  ＜１＞〜＜１３＞のいずれか１つに記載の感光性組成物を、基材上に付与する付与工程と、
基材上に付与された感光性組成物に、活性エネルギー線を照射する照射工程と、
を有する膜形成方法。
【００１８】
＜１６＞  下記式（１−１）で表される構造単位、下記式（１−２）で表される構造単位、下記式（１−３）で表される構造単位、下記式（１−４）で表される構造単位、下記式（１−５）で表される構造単位、下記式（１−６）で表される構造単位、下記式（１−７）で表される構造単位、下記式（１−８）で表される構造単位、及び下記式（２−１）で表される構造単位からなる群から選択される少なくとも１種の構造単位Ｃと、
下記式（３−３）で表される構造単位、下記式（３−４）で表される構造単位、下記式（３−５）で表される構造単位、下記式（４−１）で表される構造単位、下記式（４−２）で表される構造単位、下記式（４−３）で表される構造単位、下記式（４−４）で表される構造単位、下記式（５−１）で表される構造単位、下記式（５−２）で表される構造単位、及び下記式（５−３）で表される構造単位からなる群から選択される少なくとも１種の構造単位Ｄと、
を含む樹脂。
【００１９】
【化５】
2020015910.tif 000006
【００２０】
＜１７＞  前記構造単位Ｄが、前記式（３−３）で表される構造単位、前記式（３−４）で表される構造単位、及び前記式（３−５）で表される構造単位からなる群より選ばれる少なくとも一つを含み、さらに前記式（４−１）で表される構造単位、前記式（４−２）で表される構造単位、前記式（４−３）で表される構造単位、前記式（４−４）で表される構造単位、前記式（５−１）で表される構造単位、前記式（５−２）で表される構造単位、及び前記式（５−３）で表される構造単位からなる群より選ばれる少なくとも一つを含む、＜１６＞に記載の樹脂。
＜１８＞  ＜１６＞又は＜１７＞に記載の樹脂を含有する画像。
＜１９＞  ＜１６＞又は＜１７＞に記載の樹脂を含有する膜。
【発明の効果】
【００２１】
本発明によれば、硬度及び基材との密着性に優れた膜を形成でき、保存安定性に優れた感光性組成物、並びに、上記感光性組成物を用いた画像形成方法及び膜形成方法が提供される。
また、本発明によれば、新規な構造を有する樹脂、及び、上記樹脂を含有する画像及び膜が提供される。
【発明を実施するための形態】
【００２２】
以下、本発明の具体的な実施形態について詳細に説明するが、本発明は、以下の実施形態に何ら限定されるものではなく、本発明の目的の範囲内において、適宜、変更を加えて実施することができる。
【００２３】
本明細書において、「〜」を用いて示された数値範囲は、「〜」の前後に記載される数値をそれぞれ最小値及び最大値として含む範囲を意味する。
本明細書において、組成物中の各成分の量は、組成物中に各成分に該当する物質が複数存在する場合は、特に断らない限り、組成物中に存在する当該複数の物質の合計量を意味する。
【００２４】
本明細書において、「工程」との用語は、独立した工程だけではなく、他の工程と明確に区別できない場合であってもその工程の所期の目的が達成されれば、本用語に含まれる。
【００２５】
本明細書において、「光」は、γ線、β線、電子線、紫外線、可視光線、赤外線といった活性エネルギー線を包含する概念である。
本明細書では、紫外線を、「ＵＶ（Ultra Violet）光」ということがある。
本明細書では、ＬＥＤ（Light Emitting Diode）光源から生じた光を、「ＬＥＤ光」ということがある。
本明細書において、「（メタ）アクリル酸」は、アクリル酸及びメタクリル酸の両方を包含する概念であり、「（メタ）アクリレート」は、アクリレート及びメタクリレートの両方を包含する概念であり、「（メタ）アクリロイル基」は、アクリロイル基及びメタクリロイル基の両方を包含する概念である。
本明細書中では、樹脂における各構造単位の比率を「共重合比」と称することがある。
【００２６】
〔感光性組成物〕
本発明の感光性組成物は、式（１）又は式（２）で表される構造単位Ａ、及び、式（３）、式（４）又は式（５）で表される構造単位Ｂを含む樹脂（以下、「特定樹脂」ともいう）と、ラジカル重合性モノマーと、を含有する。
本発明の感光性組成物において、構造単位Ａは、式（１）で表される構造単位及び式（２）で表される構造単位からなる群から選択される少なくとも１種の構造単位である。
また、本発明の感光性組成物において、構造単位Ｂは、式（３）で表される構造単位、式（４）で表される構造単位、及び式（５）で表される構造単位からなる群から選択される少なくとも１種の構造単位である。
以下、式（１）で表される構造単位、式（２）で表される構造単位、式（３）で表される構造単位、式（４）で表される構造単位、及び式（５）で表される構造単位を、それぞれ、単位（１）、単位（２）、単位（３）、単位（４）、及び単位（５）と称することがある。
同様に、式（Ｘ）で示される構造単位を、単位（Ｘ）と称することがある。
【００２７】
【化６】
2020015910.tif 000007
【００２８】
式（１）中、Ｒ１１は、水素原子又は炭化水素基を表し、Ｒ１２、Ｒ１３、及びＲ１４は、それぞれ独立に、ハロゲン原子によって置換されてもよく酸素原子を含んでもよい炭化水素基、水素原子、又は水酸基を表す。Ｌ１は、単結合又は２価の連結基を表し、Ｘ１は、−Ｏ−基又は−ＮＲ１５−基を表す。Ｒ１５は、水素原子又は炭化水素基を表す。
式（２）中、Ｒ２１は、水素原子又は炭化水素基を表し、Ｒ２２は、ハロゲン原子によって置換されてもよく酸素原子を含んでもよい炭化水素基、水素原子、又は水酸基を表す。Ｒ２３及びＲ２４は、それぞれ独立に、ハロゲン原子によって置換されてもよく酸素原子を含んでもよい炭化水素基、水素原子、若しくは水酸基を表すか、又は、Ｒ２３及びＲ２４が一体となって酸素原子（言い換えれば、＝Ｏで表される基）を表す。Ｌ２は、単結合又は２価の連結基を表し、Ｘ２は、−Ｏ−基又は−ＮＲ２５−基を表す。Ｒ２５は、水素原子又は炭化水素基を表す。
式（３）中、Ｒ３１は、水素原子又は炭化水素基を表し、Ｌ３は、単結合又は２価の連結基を表し、Ｃｙ１は、酸素原子を含んでもよい、環状構造を含む炭化水素基を表す。
式（４）中、Ｒ４１は、水素原子又は炭化水素基を表し、Ｒ４２及びＲ４３は、それぞれ独立に、酸素原子を含んでもよい炭化水素基、又は水素原子を表す。Ｒ４２及びＲ４３は、互いに結合して環を形成してもよい。
式（５）中、Ｒ５１は、水素原子又は炭化水素基を表し、Ｒ５２及びＲ５３は、それぞれ独立に、水素原子又は炭化水素基を表す。Ｒ５２及びＲ５３は、互いに結合して環を形成してもよい。
【００２９】
本発明の感光性組成物によれば、硬度及び基材との密着性に優れた膜を形成できる。更に、本発明の感光性組成物は、保存安定性に優れる。
【００３０】
本発明の感光性組成物によって硬度及び基材との密着性に優れた膜を形成できる理由は、以下のように推測される。
感光性組成物の一成分である特定樹脂は、構造単位Ａとして、単位（１）及び単位（２）からなる群から選択される少なくとも１種を含んでいる。
単位（１）及び単位（２）は、いずれも、ヒンダードアミン構造を含み、更に、ヒンダードアミン構造の窒素原子に対してα位に、炭素原子（以下、「α炭素」ともいう）を含み、更に、このα炭素に結合する水素原子（以下、「α水素」ともいう）を少なくとも１つ含む。
以下の式（１）及び式（２）において、破線の丸で囲った水素原子が、α水素である。
【００３１】
【化７】
2020015910.tif 000008
【００３２】
α水素を含む構造単位Ａ（即ち、単位（１）及び単位（２）からなる群から選択される少なくとも一種）は、ラジカル重合性モノマーのラジカル重合が酸素によって阻害される現象（酸素阻害）を抑制する機能を有していると考えられる。このため、感光性組成物が、構造単位Ａを含む特定樹脂と、ラジカル重合性モノマーと、を含むことにより、光照射された際にラジカル重合性モノマーのラジカル重合が効率よく進行すると考えられる。
更に、特定樹脂に含まれる構造単位Ｂ（単位（３）、単位（４）、及び単位（５）からなる群から選択される少なくとも一種）は、形成される膜の硬度、及び、この膜の基材との密着性に寄与すると考えられる。
従って、感光性組成物が、構造単位Ａ及び構造単位Ｂの両方を含む特定樹脂と、ラジカル重合性モノマーと、を含有することにより、構造単位Ａによる上記効果と構造単位Ｂによる上記効果とが相まって、形成された膜の硬度及び基材との密着性が向上すると考えられる。
【００３３】
また、本発明の感光性組成物が保存安定性に優れる理由は、以下のように推測される。
即ち、構造単位Ａ及び構造単位Ｂのいずれにも、感光性組成物の保存安定性を低下させる一因となり得る、ヒンダードアミン構造を有しないアミノアルキル基（詳しくは、ヒンダードアミン構造を有しない、一級アミノ基を含むアミノアルキル基、ヒンダードアミン構造を有しない、二級アミノ基を含むアミノアルキル基、及び、ヒンダードアミン構造を有しない、三級アミノ基を含むアミノアルキル基）が含まれていないためと考えられる。
特に、ヒンダードアミン構造を有する構造単位Ａは、ヒンダードアミン構造を有しないアミノアルキル基を含む構造単位と比較して、感光性組成物の保存安定性を大幅に向上させると考えられる。
従って、構造単位Ａ及び構造単位Ｂの両方を含む特定樹脂を含有することにより、感光性組成物の保存安定性が向上すると考えられる。
【００３４】
更に、本発明の感光性組成物によれば、耐ブロッキング性に優れた膜（即ち、べたつきが抑制された膜）を形成できる。この理由については、硬度及び基材との密着性に優れた膜を形成できる理由と同様の理由が考えられる。
【００３５】
更に、本発明の感光性組成物は、インクジェット用インク組成物（以下、「インク組成物」ともいう）として用いた場合に、インクジェットヘッドからの吐出安定性にも優れる。この理由については、保存安定性に優れる理由と同様の理由が考えられる。
【００３６】
特定樹脂に対し、例えば、特許文献１（特開２０１１−２２５８４８号公報）の段落０１００及び０１０３に記載されている、具体例（Ａ−２４）及び（Ａ−７）は上記構造単位Ａを含まない（後述の［実施例］における比較樹脂ａ及びｃ参照）。また、同文献の段落０１０３に記載されている具体例（Ａ−２５）は、上記構造単位Ｂを含まない（後述の［実施例］における比較樹脂ｂ参照）。
また、例えば、特許文献２（特開２００９−１３９８５２号公報）の段落０２１９に記載されているＰＡ−５は上記構造単位Ａを含まない（後述の［実施例］における比較樹脂ｄ参照）。
このように、上記特開２０１１−２２５８４８号公報、特開２００９−１３９８５２号公報、特開平５−１４２７７３号公報、特開２００９−２０９３５２号公報、及び特開２０１０−８５５５３号公報のいずれにも、構造単位Ａと構造単位Ｂとを両方含む特定樹脂は開示されていない。
【００３７】
上述のとおり、本発明における構造単位Ａは、単位（１）及び単位（２）からなる群から選択される少なくとも一種を含むが、膜の硬度及び耐ブロッキング性の観点から、単位（１）からなる群から選択される少なくとも一種を含むことが特に好ましい。
【００３８】
また、特定樹脂は、本発明の効果が損なわれない範囲で、構造単位Ａ及び構造単位Ｂ以外のその他の構造単位を含んでいてもよい。
また、特定樹脂は、構造単位Ａを１種のみ含んでいてもよいし、２種以上含んでいてもよい。
また、特定樹脂は、構造単位Ｂを１種のみ含んでいてもよいし、２種以上含んでいてもよい。
但し、構造単位Ａ及び構造単位Ｂの総含有量としては、本発明の効果がより効果的に奏される観点より、特定樹脂の全量に対し、８０質量％以上が好ましく、９０質量％以上でがより好ましく、９５質量％以上が更に好ましく、理想的には１００質量％である。
【００３９】
また、特定樹脂において、構造単位Ａ及び構造単位Ｂの総含有量に対する構造単位Ａの含有量の比率には特に制限はない。
上記比率としては、１０質量％〜９０質量％が好ましく、２０質量％〜８０質量％がより好ましく、３０質量％〜７０質量％が特に好ましい。
上記比率が１０質量％以上であると、膜と基材との密着性、及び、膜の耐ブロッキング性がより向上する。
上記比率が９０質量％以下であると、膜と基材との密着性がより向上する。
【００４０】
また、特定樹脂の全量に対する構造単位Ａの含有量の比率の好ましい範囲としては、構造単位Ａ及び構造単位Ｂの総含有量に対する構造単位Ａの含有量の比率の好ましい範囲と同様の範囲が挙げられる。
【００４１】
また、構造単位Ａは、本発明の効果がより効果的に奏される観点より、下記単位（１−１）〜下記単位（１−８）及び下記単位（２−１）からなる群から選択される少なくとも１種の構造単位Ｃであることが好ましい。
【００４２】
【化８】
2020015910.tif 000009
【００４３】
特定樹脂は、単位（１−１）〜単位（１−８）及び単位（２−１）の中でも、耐ブロッキング性の観点から、単位（１−１）、単位（１−２）、単位（１−４）、及び単位（１−８）の少なくとも１種を含むことが好ましい。
また、特定樹脂は、単位（１−１）〜単位（１−８）及び単位（２−１）の中でも、膜の硬度及び耐ブロッキング性の観点から、単位（１−１）を含むことが特に好ましい。
【００４４】
また、構造単位Ｂは、本発明の効果がより効果的に奏される観点（特に、膜の耐ブロッキング性、及び、膜の基材との密着性の観点）より、下記単位（３−３）〜下記単位（３−５）、下記単位（４−１）〜下記単位（４−４）、及び下記単位（５−１）〜下記単位（５−３）からなる群から選択される少なくとも１種の構造単位Ｄであることが好ましい。
【００４５】
【化９】
2020015910.tif 000010
【００４６】
特定樹脂は、単位（３−３）〜単位（３−５）、単位（４−１）〜単位（４−４）、及び単位（５−１）〜単位（５−３）の中でも、膜の硬度、膜の耐ブロッキング性、及び基材との密着性の観点から、単位（４−１）〜単位（４−３）、単位（５−１）、及び単位（５−２）の少なくとも１つを含むことが好ましい。
【００４７】
また、特定樹脂において、式（３）中のＣｙ１が、環状構造として多環構造を含み、式（４）中のＲ４１が、水素原子であることも好ましい。
かかる態様であると、膜の耐ブロッキング性、及び、膜の基材との密着性がより向上する。
【００４８】
また、特定樹脂の重量平均分子量（Ｍｗ）には特に制限はなく、特定樹脂の重量平均分子量（Ｍｗ）は、例えば１０００〜１０００００とすることができる。
特定樹脂の重量平均分子量（Ｍｗ）としては、膜の硬度の観点より、１０００以上が好ましく、２０００以上がより好ましく、３０００以上が特に好ましい。
特定樹脂の重量平均分子量（Ｍｗ）としては、保存安定性、及び、感光性組成物をインク組成物として用いた場合の吐出安定性の観点から、５００００以下が好ましく、４００００以下がより好ましく、３００００以下が特に好ましい。
【００４９】
本明細書中において、重量平均分子量（Ｍｗ）は、ゲルパーミエーションクロマトグラフィー（ＧＰＣ）によって測定された値を指す。
ゲルパーミエーションクロマトグラフィー（ＧＰＣ）による測定は、測定装置として、ＨＬＣ（登録商標）−８０２０ＧＰＣ（東ソー（株））を用い、カラムとして、ＴＳＫｇｅｌ（登録商標）Ｓｕｐｅｒ  Ｍｕｌｔｉｐｏｒｅ  ＨＺ−Ｈ（４．６ｍｍＩＤ×１５ｃｍ、東ソー（株））を３本用い、溶離液として、ＴＨＦ（テトラヒドロフラン）を用いる。また、測定条件としては、試料濃度を０．４５質量％、流速を０．３５ｍｌ／ｍｉｎ、サンプル注入量を１０μｌ、及び測定温度を４０℃とし、ＲＩ検出器を用いて行う。
検量線は、東ソー（株）の「標準試料ＴＳＫ  ｓｔａｎｄａｒｄ，ｐｏｌｙｓｔｙｒｅｎｅ」：「Ｆ−４０」、「Ｆ−２０」、「Ｆ−４」、「Ｆ−１」、「Ａ−５０００」、「Ａ−２５００」、「Ａ−１０００」、及び「ｎ−プロピルベンゼン」の８サンプルから作製する。
【００５０】
また、本発明の感光性組成物に含有される特定樹脂は、１種のみであっても２種以上であってもよい。
特定樹脂の含有量は、感光性組成物全量に対し、例えば０．５質量％〜１０．０質量％とすることができる。
特定樹脂の含有量は、膜の硬度の観点から、感光性組成物全量に対し、０．５質量％以上が好ましく、１．０質量％以上がより好ましく、１．５質量％以上が更に好ましく、２．０質量％以上が特に好ましい。
特定樹脂の含有量は、保存安定性、及び、感光性組成物をインク組成物として用いた場合の吐出安定性の観点から、感光性組成物全量に対し、１０．０質量％以下が好ましく、９．０質量％以下がより好ましく、８．０質量％以下が更に好ましく、７．０質量％以下が特に好ましい。
【００５１】
また、本発明の感光性組成物に含有されるラジカル重合性モノマーは、１種のみであっても２種以上であってもよい。
ラジカル重合性モノマーは、単官能のラジカル重合性モノマー（本明細書中において、「単官能モノマー」と称することがある）を少なくとも１種含むことが好ましい。
ラジカル重合性モノマーが単官能のラジカル重合性モノマーを含む場合には、特定樹脂とラジカル重合性モノマーとの相溶性がより向上し、保存安定性及び感光性組成物をインク組成物として用いた場合の吐出安定性がより向上する。
【００５２】
単官能のラジカル重合性モノマーは、特定樹脂との相溶性の観点から、Ｎ−ビニルカプロラクタム、２−フェノキシエチルアクリレート（ＰＥＡ）、環状トリメチロールプロパンフォルマルアクリレート（ＣＴＦＡ）、イソボルニルアクリレート（ＩＢＯＡ）、テトラヒドロフルフリルアクリレート、２−（２−エトキシエトキシ）エチルアクリレート、オクチルアクリレート、デシルアクリレート、トリデシルアクリレート、イソデシルアクリレート、ラウリルアクリレート、３，３，５−トリメチルシクロヘキシルアクリレート（ＴＭＣＨＡ）、ジシクロペンテニルアクリレート（ＤＣＰＡ）、及び４−ｔ−ブチルシクロヘキシルアクリレートからなる群から選択される少なくとも１種の化合物を含むことが好ましい。
【００５３】
また、感光性組成物において、ラジカル重合性モノマーは、膜の硬度の観点からは、多官能のラジカル重合性モノマー（本明細書中において、「多官能モノマー」と称することがある）を含むことも好ましい。
【００５４】
また、感光性組成物におけるラジカル重合性モノマーの含有量は、本発明の効果がより効果的に奏される観点から、感光性組成物全量に対し、５０質量％以上であることが好ましく、６０質量％以上であることがより好ましく、６５質量％以上であることが特に好ましい。
ラジカル重合性モノマーの含有量の上限には特に制限はないが、上限は、例えば９５質量％とすることができ、また、９０質量％とすることもできる。
【００５５】
また、感光性組成物は、本発明の効果がより効果的に奏される観点から、光重合開始剤を少なくとも１種含有することが好ましい。
光重合開始剤は、硬化感度の観点から、カルボニル化合物及びアシルフォスフィンオキシド化合物からなる群から選択される少なくとも１種を含むことが好ましい。
【００５６】
本発明の感光性組成物は、基材（例えば、記録媒体）に対して膜（例えば、画像）を形成するための液体として好適に用いることができる。
かかる液体としては、記録媒体としての基材に対して画像を形成するためのインク組成物、基材に対して塗膜を形成するための塗布液（例えば、コーティング剤、接着剤、塗料等）などが挙げられる。
本発明の感光性組成物は、特に、インクジェット記録に用いられること（即ち、本発明の感光性組成物をインク組成物として用いること）が好ましい。
本発明の感光性組成物の用途の一つであるインク組成物としては、着色剤を含有するインク組成物であっても、着色剤を含有しない透明のインク組成物（「クリアインク」等と呼ばれることもある）であってもよい。
本発明の感光性組成物の他の用途である塗布液についても同様である。
【００５７】
本発明の感光性組成物を用いて膜を形成するための基材としては、特に限定されず、例えば、支持体や記録材料として公知の基材を使用することができる。
基材としては、例えば、紙、プラスチック（例えば、ポリエチレン、ポリプロピレン、ポリスチレン等）がラミネートされた紙、金属板（例えば、アルミニウム、亜鉛、銅等の金属の板）、プラスチックフィルム（例えば、ポリ塩化ビニル（ＰＶＣ：Polyvinyl Chloride）樹脂、二酢酸セルロース、三酢酸セルロース、プロピオン酸セルロース、酪酸セルロース、酢酸酪酸セルロース、硝酸セルロース、ポリエチレンテレフタレート（ＰＥＴ：Polyethylene Terephthalate）、ポリエチレン（ＰＥ：Polyethylene）、ポリスチレン（ＰＳ：Polystyrene）、ポリプロピレン（ＰＰ：Polypropylene）、ポリカーボネート（ＰＣ：Polycarbonate）、ポリビニルアセタール、アクリル樹脂等のフィルム）、上述した金属がラミネートされ又は蒸着された紙、上述した金属がラミネートされ又は蒸着されたプラスチックフィルムなどが挙げられる。
【００５８】
本発明の感光性組成物は、基材に対する密着性に優れた膜を形成できるため、非吸収性の基材に対して膜を形成する用途に、特に好適である。
非吸収性の基材としては、ポリ塩化ビニル（ＰＶＣ）基材、ポリスチレン（ＰＳ）基材、ポリカーボネート（ＰＣ）基材、ポリエチレンテレフタレート（ＰＥＴ）基材、ポリプロピレン（ＰＰ）基材、アクリル樹脂基材等のプラスチック基材が好ましい。
【００５９】
以下、本発明の感光性組成物について、更に詳細に説明する。
【００６０】
＜特定樹脂＞
本発明の感光性組成物は、構造単位Ａ及び構造単位Ｂを含む特定樹脂を含有する。
特定樹脂の好ましい範囲（構造単位Ａ及び構造単位Ｂの比率、特定樹脂全体に対する構造単位Ａ及び構造単位Ｂの総含有量、感光性組成物全体に対する含有量、重量平均分子量、等の好ましい範囲）については、前述したとおりである。
構造単位Ａは、前述のとおり、単位（１）及び単位（２）からなる群から選択される少なくとも１種である。
構造単位Ｂは、前述のとおり、単位（３）、単位（４）、及び単位（５）からなる群から選択される少なくとも１種である。
以下、各単位について説明する。
【００６１】
（単位（１））
単位（１）は、下記式（１）で表される構造単位である。
【００６２】
【化１０】
2020015910.tif 000011
【００６３】
式（１）中、Ｒ１１は、水素原子又は炭化水素基を表し、Ｒ１２、Ｒ１３、及びＲ１４は、それぞれ独立に、ハロゲン原子によって置換されてもよく酸素原子を含んでもよい炭化水素基、水素原子、又は水酸基を表す。Ｌ１は、単結合又は２価の連結基を表し、Ｘ１は、−Ｏ−基又は−ＮＲ１５−基を表す。Ｒ１５は、水素原子又は炭化水素基を表す。
【００６４】
Ｒ１１としては、水素原子又は炭素数１〜３のアルキル基が好ましく、水素原子、メチル基又はエチル基がより好ましく、水素原子又はメチル基が特に好ましい。
【００６５】
Ｒ１２において、ハロゲン原子によって置換されてもよく酸素原子を含んでもよい炭化水素基の炭素数は、１〜１２が好ましく、１〜３が更に好ましく、１又は２が更に好ましく、１が特に好ましい。
【００６６】
また、本明細書中において、「ハロゲン原子によって置換されてもよく酸素原子を含んでもよい炭化水素基」におけるハロゲン原子としては、フッ素原子、塩素原子、又は臭素原子が好ましく、フッ素原子又は塩素原子がより好ましい。
また、本明細書中において、「ハロゲン原子によって置換されてもよく酸素原子を含んでもよい炭化水素基」における「ハロゲン原子によって置換されてもよく」とは、少なくとも１つのハロゲン原子によって置換されてもよいことを意味する。
【００６７】
Ｒ１２における「酸素原子を含んでもよい炭化水素基」に関し、酸素原子を含む炭化水素基としては、アルコキシ基によって置換された炭化水素基、アシル基によって置換された炭化水素基、アシルオキシ基によって置換された炭化水素基、アルコキシカルボニル基によって置換された炭化水素基、水酸基によって置換された炭化水素基、カルボキシル基によって置換された炭化水素基、等が挙げられる。
Ｒ１２としては、ハロゲン原子によって置換されてもよく酸素原子を含んでもよい炭素数１〜１２の炭化水素基、水素原子、又は水酸基が好ましく、水素原子、水酸基、炭素数１〜１２のアルキル基、炭素数１〜１２のハロゲン化アルキル基（好ましくは炭素数１〜１２の塩化アルキル基）、炭素数２〜１２のアルケニル基、炭素数３〜１２のアシルオキシアルキル基、炭素数６〜１２のアリール基（例えば、フェニル基、ナフチル基、ビフェニル基、等）、炭素数７〜１２のアラルキル基（例えば、ベンジル基、等）、又は炭素数７〜１２のアリールオキシアルキル基（例えば、フェノキシエチル基、等）が好ましく、水素原子、炭素数１〜１２のアルキル基、又は炭素数６〜１２のアリール基がより好ましく、水素原子又は炭素数１〜３のアルキル基が更に好ましく、水素原子、メチル基又はエチル基が更に好ましく、水素原子又はメチル基が特に好ましい。
【００６８】
Ｒ１３及びＲ１４において、ハロゲン原子によって置換されてもよく酸素原子を含んでもよい炭化水素基の炭素数は、１〜１２が好ましい。
Ｒ１３及びＲ１４における「酸素原子を含んでもよい炭化水素基」の例は、Ｒ１２における酸素原子を含んでもよい炭化水素基の例と同様である。
Ｒ１３及びＲ１４において、ハロゲン原子によって置換されてもよく酸素原子を含んでもよい炭化水素基としては、炭素数１〜１２のアルキル基、炭素数１〜１２のハロゲン化アルキル基（好ましくは炭素数１〜１２の塩化アルキル基）、炭素数２〜１２のアルケニル基、炭素数３〜１２のアシルオキシアルキル基、炭素数６〜１２のアリール基（例えば、フェニル基、ナフチル基、ビフェニル基、等）、炭素数７〜１２のアラルキル基（例えば、ベンジル基、等）、又は炭素数７〜１２のアリールオキシアルキル基（例えば、フェノキシエチル基、等）が好ましく、炭素数１〜１２のアルキル基又は炭素数６〜１２のアリール基がより好ましく、炭素数１〜８のアルキル基又はフェニル基が特に好ましい。
【００６９】
Ｒ１３及びＲ１４としては、ハロゲン原子によって置換されてもよく酸素原子を含んでもよい炭素数１〜１２の炭化水素基、水素原子、又は水酸基が好ましい。
【００７０】
Ｌ１において、２価の連結基としては、炭素数１〜３のアルキレン基、下記式（Ｌ１１）〜式（Ｌ１４）のいずれか１つで表される基が好ましい。
【００７１】
【化１１】
2020015910.tif 000012
【００７２】
式（Ｌ１１）中、Ｌは、炭素数１〜３のアルキレン基を表し、ｎは、１〜４の整数を表し、＊１は、Ｘ１との結合位置を表し、＊２は、炭素原子との結合位置を表す。
式（Ｌ１２）中、Ｌは、炭素数１〜３のアルキレン基を表し、＊１は、Ｘ１との結合位置を表し、＊２は、炭素原子との結合位置を表す。
式（Ｌ１３）中、Ｌ１及びＬ２は、それぞれ独立に、炭素数１〜３のアルキレン基を表し、＊１は、Ｘ１との結合位置を表し、＊２は、炭素原子との結合位置を表す。
式（Ｌ１４）中、＊１は、Ｘ１との結合位置を表し、＊２は、炭素原子との結合位置を表す。
【００７３】
式（Ｌ１１）中のｎは、１〜３の整数であることが好ましく、１又は２であることがより好ましく、１であることが特に好ましい。
【００７４】
Ｘ１は、−Ｏ−基又は−ＮＲ１５−基を表し、Ｒ１５は、水素原子又は炭化水素基を表す。
Ｒ１５としては、水素原子又は炭素数１〜３のアルキル基が好ましく、水素原子、メチル基又はエチル基がより好ましく、水素原子又はメチル基が特に好ましい。
【００７５】
式（１）の特に好ましい態様は、
Ｒ１１が、水素原子又は炭素数１〜３のアルキル基を表し、
Ｒ１２、Ｒ１３、及びＲ１４が、それぞれ独立に、ハロゲン原子によって置換されてもよく酸素原子を含んでもよい炭素数１〜１２の炭化水素基、水素原子、又は水酸基を表し、
Ｌ１が、単結合、炭素数１〜３のアルキレン基、又は式（Ｌ１１）〜式（Ｌ１４）のいずれか１つで表される基を表し、
Ｒ１５が、水素原子又は炭素数１〜３のアルキル基を表す態様である。
【００７６】
以下、単位（１）の具体例（単位（１−１）〜単位（１−１６））を示すが、単位（１）は以下の具体例に限定されることはない。以下の具体例のうち、好ましい単位については前述したとおりである。
【００７７】
【化１２】
2020015910.tif 000013
【００７８】
（単位（２））
単位（２）は、下記式（２）で表される構造単位である。
【００７９】
【化１３】
2020015910.tif 000014
【００８０】
式（２）中、Ｒ２１は、水素原子又は炭化水素基を表し、Ｒ２２は、ハロゲン原子によって置換されてもよく酸素原子を含んでもよい炭化水素基、水素原子、又は水酸基を表す。Ｒ２３及びＲ２４は、それぞれ独立に、ハロゲン原子によって置換されてもよく酸素原子を含んでもよい炭化水素基、水素原子、若しくは水酸基を表すか、又は、Ｒ２３及びＲ２４が一体となって酸素原子（言い換えれば、＝Ｏで表される基。例えば、後述の単位（２−３）参照。）を表す。Ｌ２は、単結合又は２価の連結基を表し、Ｘ２は、−Ｏ−基又は−ＮＲ２５−基を表す。Ｒ２５は、水素原子又は炭化水素基を表す。
【００８１】
式（２）中のＲ２１の好ましい範囲は、式（１）中のＲ１１の好ましい範囲と同様である。
式（２）中のＲ２２の好ましい範囲は、式（１）中のＲ１２の好ましい範囲と同様である。
式（２）中のＲ２３及びＲ２４の好ましい範囲としては、それぞれ、式（１）中のＲ１３及びＲ１４の好ましい範囲と同様の範囲が挙げられるが、Ｒ２３及びＲ２４が一体となって酸素原子を表すことも好ましい。
【００８２】
Ｌ２において、２価の連結基としては、炭素数１〜３のアルキレン基又は下記式（Ｌ２１）〜式（２４）のいずれか１つで表される基が好ましい。
【００８３】
【化１４】
2020015910.tif 000015
【００８４】
式（Ｌ２１）中、Ｌは、炭素数１〜３のアルキレン基を表し、ｎは、１〜４の整数を表し、＊１は、Ｘ２との結合位置を表し、＊２は、炭素原子との結合位置を表す。
式（Ｌ２２）中、Ｌは、炭素数１〜３のアルキレン基を表し、＊１は、Ｘ２との結合位置を表し、＊２は、炭素原子との結合位置を表す。
式（Ｌ２３）中、Ｌ１及びＬ２は、それぞれ独立に、炭素数１〜３のアルキレン基を表し、＊１は、Ｘ２との結合位置を表し、＊２は、炭素原子との結合位置を表す。
式（Ｌ２４）中、＊１は、Ｘ２との結合位置を表し、＊２は、炭素原子との結合位置を表す。
【００８５】
式（Ｌ２１）中のｎは、１〜３の整数であることが好ましく、１又は２であることがより好ましく、１であることが特に好ましい。
【００８６】
Ｘ２は、−Ｏ−基又は−ＮＲ２５−基を表し、Ｒ２５は、水素原子又は炭化水素基を表す。
Ｒ２５としては、水素原子又は炭素数１〜３のアルキル基が好ましく、水素原子、メチル基又はエチル基がより好ましく、水素原子又はメチル基が特に好ましい。
【００８７】
式（２）の特に好ましい態様は、
Ｒ２１が、水素原子又は炭素数１〜３のアルキル基を表し、
Ｒ２２が、ハロゲン原子によって置換されてもよく酸素原子を含んでもよい炭素数１〜１２の炭化水素基、水素原子、又は水酸基を表し、
Ｒ２３及びＲ２４が、それぞれ独立に、ハロゲン原子によって置換されてもよく酸素原子を含んでもよい炭素数１〜１２の炭化水素基、水素原子、若しくは水酸基を表すか、又は、Ｒ２３及びＲ２４が一体となって酸素原子を表し、
Ｌ２は、炭素数１〜３のアルキレン基、又は式（Ｌ２１）〜式（Ｌ２４）のいずれか１つで表される基を表し、
Ｒ２５は、水素原子又は炭素数１〜３のアルキル基を表す態様である。
【００８８】
以下、単位（２）の具体例（単位（２−１）〜単位（２−５））を示すが、単位（２）は以下の具体例に限定されることはない。以下の具体例のうち、好ましい単位については前述したとおりである。
【００８９】
【化１５】
2020015910.tif 000016
【００９０】
（単位（３））
単位（３）は、下記式（３）で表される構造単位である。
【００９１】
【化１６】
2020015910.tif 000017
【００９２】
式（３）中、Ｒ３１は、水素原子又は炭化水素基を表し、Ｌ３は、単結合又は２価の連結基を表し、Ｃｙ１は、酸素原子を含んでもよい、環状構造を含む炭化水素基を表す。
式（３）中のＲ３１の好ましい範囲は、式（１）中のＲ１１の好ましい範囲と同様である。
【００９３】
Ｌ３において、２価の連結基としては、炭素数１〜３のアルキレン基又は下記式（Ｌ３１）〜式（Ｌ３４）のいずれか１つで表される基が好ましい。
【００９４】
【化１７】
2020015910.tif 000018
【００９５】
式（Ｌ３１）中、Ｌは、炭素数１〜３のアルキレン基を表し、ｎは、１〜４の整数を表し、＊１は、酸素原子との結合位置を表し、＊２は、Ｃｙ１との結合位置を表す。
式（Ｌ３２）中、Ｌは、炭素数１〜３のアルキレン基を表し、＊１は、酸素原子との結合位置を表し、＊２は、Ｃｙ１との結合位置を表す。
式（Ｌ３３）中、Ｌ１及びＬ２は、それぞれ独立に、炭素数１〜３のアルキレン基を表し、＊１は、酸素原子との結合位置を表し、＊２は、Ｃｙ１との結合位置を表す。
式（Ｌ３４）中、＊１は、酸素原子との結合位置を表し、＊２は、Ｃｙ１との結合位置を表す。
【００９６】
式（Ｌ３１）中のｎは、それぞれ、１〜３の整数であることが好ましく、１又は２であることがより好ましく、１であることが特に好ましい。
【００９７】
Ｃｙ１において、酸素原子を含んでもよい環状構造を含む炭化水素基の炭素数は、３〜２０が好ましく、６〜２０がより好ましく、６〜１２が更に好ましく、６〜１０が特に好ましい。
酸素原子を含んでもよい環状構造を含む炭化水素基としては、置換又は無置換のアリール基、置換又は無置換の脂環族基、置換又は無置換の環状アセタール基、置換又は無置換の環状エーテル基、置換又は無置換のラクトン基、ヘテロ原子として酸素原子を含む置換又は無置換のヘテロアリール基、等が挙げられる。上記置換アリール基、上記置換脂環族基、上記置換環状アセタール基、上記置換環状エーテル基、上記置換ラクトン基、及び上記置換ヘテロアリール基における置換基としては、それぞれ、アルコキシ基、アシル基、アシルオキシ基、アルコキシカルボニル基、水酸基、カルボキシル基、等が挙げられる。
【００９８】
酸素原子を含んでもよい環状構造を含む炭化水素基としては、フェニル基、ナフチル基、ビフェニル基、シクロヘキシル基、アルキルシクロヘキシル基、ノルボルニル基、ジシクロペンタニル基、ジシクロペンテニル基、アダマンチル基、フルフリル基、ヒドロフルフリル基、環状アセタール基、環状エーテル基、ラクトン基、等が挙げられる。
【００９９】
式（３）の特に好ましい態様は、
Ｒ３１が、水素原子又は炭素数１〜３のアルキル基を表し、
Ｌ３が、単結合、炭素数１〜３のアルキレン基、又は式（Ｌ３１）〜式（Ｌ３４）のいずれか１つで表される基を表し、
Ｃｙ１が、酸素原子を含んでいてもよい環状構造を含む炭素数３〜２０の炭化水素基を表す態様である。
【０１００】
また、Ｃｙ１は、膜の耐ブロッキング性、及び、膜の基材との密着性の観点から、環状構造として、多環構造を含むことが好ましく、多環の脂環構造を含むことがより好ましい。
【０１０１】
以下、単位（３）の具体例（単位（３−１）〜単位（３−２１））を示すが、単位（３）は以下の具体例に限定されることはない。以下の具体例のうち、好ましい単位については前述したとおりである。
【０１０２】
【化１８】
2020015910.tif 000019
【０１０３】
（単位（４））
単位（４）は、下記式（４）で表される構造単位である。
【０１０４】
【化１９】
2020015910.tif 000020
【０１０５】
式（４）中、Ｒ４１は、水素原子又は炭化水素基を表し、Ｒ４２及びＲ４３は、それぞれ独立に、酸素原子を含んでもよい炭化水素基、又は水素原子を表す。Ｒ４２及びＲ４３は、互いに結合して（即ち、Ｒ４２及びＲ４３が一体となって）環を形成してもよい。
【０１０６】
Ｒ４１としては、水素原子又は炭素数１〜３のアルキル基が好ましく、水素原子、メチル基又はエチル基がより好ましく、水素原子又はメチル基が更に好ましく、水素原子が特に好ましい。
【０１０７】
Ｒ４２及びＲ４３において、酸素原子を含んでもよい炭化水素基の炭素数は、１〜６が好ましく、１〜３がより好ましい。
Ｒ４２及びＲ４３における「酸素原子を含んでもよい炭化水素基」に関し、酸素原子を含む炭化水素基の例は、式（１）中のＲ１２における酸素原子を含む炭化水素基の例と同様である。
【０１０８】
式（４）において、膜の硬度の観点から、Ｒ４２及びＲ４３が、それぞれ独立に、酸素原子を含んでもよい炭化水素基を表すか、又は、Ｒ４２及びＲ４３が互いに結合して（即ち、Ｒ４２及びＲ４３が一体となって）環を形成することが好ましい。
【０１０９】
また、Ｒ４２及びＲ４３が互いに結合して環を形成している場合、Ｒ４２及びＲ４３は、下記式（Ｎ４１）〜式（Ｎ４４）のいずれか１つで表される基であることが好ましい。
【０１１０】
【化２０】
2020015910.tif 000021
【０１１１】
式（Ｎ４１）〜式（Ｎ４４）中、＊１及び＊２は、窒素原子との結合位置を示す。
【０１１２】
式（４）の特に好ましい態様は、
Ｒ４１が、水素原子又は炭素数１〜３のアルキル基を表し、
Ｒ４２及びＲ４３が、それぞれ独立に、水素原子若しくは炭素数１〜３のアルキル基を表すか、又は、Ｒ４２及びＲ４３が互いに結合して式（Ｎ４１）〜式（Ｎ４４）のいずれか１つで表される基を表す態様である。
かかる態様のうち、膜の硬度の観点から、更に好ましくは、Ｒ４２及びＲ４３が、それぞれ独立に、炭素数１〜３のアルキル基を表すか、又は、Ｒ４２及びＲ４３が互いに結合して（即ち、Ｒ４２及びＲ４３が一体となって）式（Ｎ４１）〜式（Ｎ４４）のいずれか１つで表される基を表す態様である。
【０１１３】
以下、単位（４）の具体例（単位（４−１）〜単位（４−１２））を示すが、単位（４）は以下の具体例に限定されることはない。以下の具体例のうち、好ましい単位については前述したとおりである。
【０１１４】
【化２１】
2020015910.tif 000022
【０１１５】
（単位（５））
単位（５）は、下記式（５）で表される構造単位である。
【０１１６】
【化２２】
2020015910.tif 000023
【０１１７】
式（５）中、Ｒ５１は、水素原子又は炭化水素基を表し、Ｒ５２及びＲ５３は、それぞれ独立に、水素原子又は炭化水素基を表す。Ｒ５２及びＲ５３は、互いに結合して環を形成してもよい。
【０１１８】
Ｒ５１としては、水素原子又は炭素数１〜３のアルキル基が好ましく、水素原子、メチル基又はエチル基がより好ましく、水素原子又はメチル基が更に好ましく、水素原子が特に好ましい。
【０１１９】
Ｒ５２及びＲ５３において、炭化水素基の炭素数は、１〜６が好ましく、１〜３がより好ましい。
【０１２０】
式（５）において、膜の硬度の観点から、Ｒ５２及びＲ５３が、それぞれ独立に、炭化水素基であるか、又は、Ｒ５２及びＲ５３が互いに結合して（即ち、Ｒ５２及びＲ５３が一体となって）環を形成することが好ましい。
【０１２１】
また、Ｒ５２及びＲ５３が互いに結合して環を形成している場合、Ｒ５２及びＲ５３が一体となって形成される基としては、式（Ｎ５１）又は式（Ｎ５２）で表される基であることが特に好ましい。
【０１２２】
【化２３】
2020015910.tif 000024
【０１２３】
式（Ｎ５１）又は式（Ｎ５２）中、＊１は窒素原子との結合位置を表し、＊２は、炭素原子との結合位置を表す。
【０１２４】
式（５）の好ましい態様として、
Ｒ５１が、水素原子又は炭素数１〜３のアルキル基（好ましくは水素原子）を表し、
Ｒ５２及びＲ５３が、それぞれ独立に、水素原子若しくは炭素数１〜６のアルキル基を表すか、又は、Ｒ５２及びＲ５３が互いに結合して（即ち、Ｒ５２及びＲ５３が一体となって）式（Ｎ５１）若しくは式（Ｎ５２）で表される基を表す態様が挙げられる。
かかる態様のうち、膜の硬度の観点から、更に好ましくは、Ｒ５２及びＲ５３が、それぞれ独立に、炭素数１〜６のアルキル基を表すか、又は、Ｒ５２及びＲ５３が互いに結合して式（Ｎ５１）若しくは式（Ｎ５２）で表される基を表す態様である。
【０１２５】
以下、単位（５）の具体例（単位（５−１）〜単位（５−５））を示すが、単位（５）は以下の具体例に限定されることはない。以下の具体例のうち、好ましい単位については前述したとおりである。
【０１２６】
【化２４】
2020015910.tif 000025
【０１２７】
特定樹脂における構造単位Ａ及び構造単位Ｂの特に好ましい組み合わせは、
構造単位Ａが単位（１−１）を含み、構造単位Ｂが単位（４−１）〜単位（４−３）、単位（５−１）、及び単位（５−２）の少なくとも１つを含む組み合わせであり、
更に好ましい組み合わせは、構造単位Ａが単位（１−１）を含み、構造単位Ｂが単位（４−３）及び単位（５−２）の少なくとも１つを含む組み合わせであり、
特に好ましい組み合わせは、構造単位Ａが単位（１−１）を含み、構造単位Ｂが単位（４−３）及び単位（５−２）の両方を含む組み合わせである。
また、硬度及び基材との密着性に優れた膜を形成し、吐出性を向上させる観点から、特に好ましい組み合わせは、構造単位Ａが単位（１−１）を含み、構造単位Ｂが単位（３−３）〜単位（３−５）の少なくとも一つを含み、さらに単位（４−３）、単位（５−１）、又は単位（５−２）の少なくとも一つを含む組み合わせであり、更に好ましい組み合わせは、構造単位Ａが単位（１−１）を含み、構造単位Ｂが単位（３−３）〜単位（３−５）の少なくとも一つを含み、単位（５−２）を含む組み合わせである。
【０１２８】
（その他の構造単位）
特定樹脂は、構造単位Ａ及び構造単位Ｂ以外のその他の構造単位を含んでいてもよい。
その他の構造単位としては、例えば、ビニルモノマーに由来する構造単位を適宜選択して用いることができる。
但し、構造単位Ａ及び構造単位Ｂの総含有量は、前述のとおり、特定樹脂の全量に対し、８０質量％以上が好ましく、９０質量％以上がより好ましく、９５質量％以上が更に好ましく、理想的には１００質量％である。
【０１２９】
また、特定樹脂は、感光性組成物の保存安定性が損なわれない範囲であれば、構造単位Ａ及び構造単位Ｂ以外のその他の構造単位として、アミノアルキル基を有する構造単位を含んでいてもよい。
但し、感光性組成物の保存安定性の観点から、その他の構造単位としてのアミノアルキル基を有する構造単位の含有量は、特定樹脂の全量に対し、１０質量％以下が好ましく、３質量％以下がより好ましく、１質量％以下が更に好ましい。感光性組成物の保存安定性の観点からみた特に好ましい態様は、特定樹脂がその他の構造単位としてのアミノアルキル基を有する構造単位を含まない態様である。
【０１３０】
＜ラジカル重合性モノマー＞
本発明の感光性組成物は、ラジカル重合性モノマー（以下、単に「重合性モノマー」ともいう）を含有する。感光性組成物に含有される重合性モノマーは、１種のみであっても２種以上であってもよい。
感光性組成物全量に対する重合性モノマーの含有量の好ましい範囲は前述のとおりである。
重合性モノマーとしては、一分子中に少なくとも１つのエチレン性二重結合を有する化合物を用いることが好ましい。
【０１３１】
重合性モノマーとしては、特開２０１１−２２５８４８号公報の段落０１０８〜０１３７、特開２００９−１３９８５２号公報の段落０１５０〜０１８８、特開２００９−２０９３５２号公報の段落０１２２〜０１２７等に記載されている公知の重合性モノマーを用いることができる。
重合性モノマーとしては、単官能の重合性モノマーを用いてもよいし、多官能の重合性モノマーを用いてもよいし、単官能の重合性モノマーと多官能の重合性モノマーとを併用してもよい。
単官能の重合性モノマーは、感光性組成物の粘度低減、感光性組成物をインク組成物として用いた場合の吐出安定性向上、等の点で有利である。
多官能の重合性モノマーは、膜の硬度等の点で有利である。
【０１３２】
単官能の重合性モノマーとしては、
Ｎ−ビニルカプロラクタム、Ｎ−ビニルピロリドン等のＮ−ビニル化合物；
２−フェノキシエチルアクリレート（ＰＥＡ）、ベンジルアクリレート、環状トリメチロールプロパンフォルマルアクリレート（ＣＴＦＡ）、イソボルニルアクリレート（ＩＢＯＡ）、テトラヒドロフルフリルアクリレート、２−（２−エトキシエトキシ）エチルアクリレート、オクチルアクリレート、デシルアクリレート、トリデシルアクリレート、イソデシルアクリレート、ラウリルアクリレート、３，３，５−トリメチルシクロヘキシルアクリレート（ＴＭＣＨＡ）、ジシクロペンテニルアクリレート（ＤＣＰＡ）、４−ｔ−ブチルシクロヘキシルアクリレート、シクロヘキシルアクリレート、カプロラクトン変性アクリレート、ヒドロキシエチルアクリレート、ヒドロキシブチルアクリレート、ポリエチレングリコールアクリレート、ポリプロピレングリコールアクリレート、ノニルフェノキシポリエチレングリコールアクリレート、ノニルフェノキシポリプロピレングリコールアクリレート等の単官能アクリレート化合物；
２−フェノキシエチルメタクリレート、ベンジルメタクリレート、イソボルニルメタクリレート（ＩＢＯＡ）、テトラヒドロフルフリルメタクリレート、２−（２−エトキシエトキシ）エチルメタクリレート、オクチルメタクリレート、デシルメタクリレート、トリデシルメタクリレート、イソデシルメタクリレート、ラウリルメタクリレート、３，３，５−トリメチルシクロヘキシルメタクリレート（ＴＭＣＨＡ）、ジシクロペンテニルメタクリレート（ＤＣＰＡ）、４−ｔ−ブチルシクロヘキシルメタクリレート、シクロヘキシルメタクリレート、カプロラクトン変性メタクリレート、ヒドロキシエチルメタクリレート、ヒドロキシブチルメタクリレート、ポリエチレングリコールメタクリレート、ポリプロピレングリコールメタクリレート、ノニルフェノキシポリエチレングリコールメタクリレート、ノニルフェノキシポリプロピレングリコールメタクリレート等の単官能メタクリレート化合物；
ノルマルプロピルビニルエーテル、イソプロピルビニルエーテル、ノルマルブチルビニルエーテル、イソブチルビニルエーテル、２−エチルヘキシルビニルエーテル、シクロヘキシルビニルエーテル、２−ヒドロキシエチルビニルエーテル、４−ヒドロキシブチルビニルエーテル、シクロヘキサンジメタノールモノビニルエーテル等の単官能ビニルエーテル化合物；
アクリルアミド、Ｎ，Ｎ−ジメチルアクリルアミド、Ｎ，Ｎ−ジエチルアクリルアミド、
アクリロイルモルホリン、Ｎ−イソプロピルアクリルアミド、Ｎ−ヒドロキシエチルアクリルアミド、Ｎ−ブチルアクリルアミド、Ｎ−ｔｅｒｔ−ブチルアクリルアミド、Ｎ−（１，１−ジメチル−３−オキソブチル）アクリルアミド、Ｎ−ドデシルアクリルアミド、Ｎ−（ブトキシメチル）アクリルアミド、等の単官能アクリルアミド化合物；
メタアクリルアミド、Ｎ−フェニルメタクリルアミド、Ｎ−(メトキシメチル)メタクリルアミド、Ｎ，Ｎ−ジメチルメタクリルアミド、Ｎ−ｔｅｒｔ−ブチルメタクリルアミド、等の単官能メタアクリルアミド化合物；
等が挙げられる。
特定樹脂との相溶性の観点からみた、単官能の重合性モノマーの好ましい例については前述したとおりである。
【０１３３】
多官能の重合性モノマーとしては、
ヘキサンジオールジアクリレート（ＨＤＤＡ）、ジプロピレングリコールジアクリレート（ＤＰＧＤＡ）、ポリエチレングリコールジアクリレート、ポリプロピレングリコールジアクリレート、ペンタエリスリトールトリアクリレート、ペンタエリスリトールテトラアクリレート、ジペンタエリスリトールペンタアクリレート、ジペンタエリスリトールヘキサアクリレート（ＤＰＨＡ）、トリメチロールプロパントリアクリレート、ジトリメチロールプロパンテトラアクリレート、ノナンジオールジアクリレート、デカンジオールジアクリレート、ネオペンチルグリコールジアクリレート、ポリエチレングリコール変性ビスフェノールＡジアクリレート、ジオキサングリコールジアクリレート、シクロヘキサンジメタノールジアクリレート、トリシクロデカンジメタノールジアクリレート等の多官能アクリレート化合物；
２−（２−ビニロキシエトキシ）エチルアクリレート（ＶＥＥＡ）；
１，４−ブタンジオールジビニルエーテル、シクロヘキサンジメタノールジビニルエーテル、ジエチレングリコールジビニルエーテル、トリエチレングリコールジビニルエーテル（ＤＶＥ３）等の多官能ビニル化合物；
ヘキサンジオールジメタクリレート、ジプロピレングリコールジメタクリレート（ＤＰＧＤＡ）、ポリエチレングリコールジメタクリレート、ポリプロピレングリコールジメタクリレート、ペンタエリスリトールトリメタクリレート、ペンタエリスリトールテトラメタクリレート、ノネオペンチルグリコールジメタクリレート、ポリエチレングリコール変性ビスフェノールＡジメタクリレート等の多官能メタクリレート化合物；
等が挙げられる
【０１３４】
上述の重合性モノマーの他にも、山下晋三編、「架橋剤ハンドブック」、（１９８１年大成社）；加藤清視編、「ＵＶ・ＥＢ硬化ハンドブック（原料編）」（１９８５年、高分子刊行会）；ラドテック研究会編、「ＵＶ・ＥＢ硬化技術の応用と市場」、７９頁、（１９８９年、シーエムシー）；滝山栄一郎著、「ポリエステル樹脂ハンドブック」、（１９８８年、日刊工業新聞社）等に記載の市販品、又は業界で公知のラジカル重合性モノマーを用いることができる。
【０１３５】
重合性モノマーとしては、上市されている市販品を用いてもよい。重合性モノマーの市販品の例としては、ＡＨ−６００、ＡＴ−６００、ＵＡ−３０６Ｈ、ＵＡ−３０６Ｔ、ＵＡ−３０６Ｉ、ＵＡ−５１０Ｈ、ＵＦ−８００１Ｇ、ＤＡＵＡ−１６７（以上、共栄社化学（株））、ＳＲ４４４、ＳＲ４５４、ＳＲ４９２、ＳＲ４９９、ＣＤ５０１、ＳＲ５０２、ＳＲ９０２０、ＣＤ９０２１、ＳＲ９０３５、ＳＲ４９４（サートマー社）等のエトキシ化又はプロポキシ化アクリレート、Ａ−９３００、Ａ−９３００−１ＣＬ（以上、新中村化学工業（株））等のイソシアヌルモノマーなどが挙げられる。
その他、重合性モノマーとしては、ＮＰＧＰＯＤＡ（ネオペンチルグリコールプロピレンオキシド付加物ジアクリレート、サートマー社）、ＳＲ３９９Ｅ（ジペンタエリスリトールペンタアクリレート、サートマー社）、ＡＴＭＭ−３Ｌ（ペンタエリスリトールトリアクリレート、新中村化学工業（株））、Ａ−ＤＰＨ（ジペンタエリスリトールヘキサアクリレート、新中村化学工業（株））等の市販品を好適に用いることができる。
【０１３６】
重合性モノマーの重量平均分子量は、好ましくは１００以上１，０００未満であり、より好ましくは１００以上８００以下であり、更に好ましくは１５０以上７００以下である。
重合性モノマーの重量平均分子量は、ゲルパーミエーションクロマトグラフィー（ＧＰＣ）によって測定した値である。
【０１３７】
重合性モノマーの含有量の好ましい範囲は前述したとおりである。
【０１３８】
＜ラジカル重合性樹脂＞
本発明の感光性組成物は、ラジカル重合性樹脂（以下、単に「重合性樹脂」ともいう）を含有することができる。この場合、感光性組成物に含有される重合性樹脂は、１種のみであっても２種以上であってもよい。
本発明の感光性組成物がラジカル重合性樹脂を含有する場合、前述した構造単位Ａによる効果（ラジカル重合の酸素によって阻害される現象を抑制する効果）は、ラジカル重合性モノマーのラジカル重合に対してだけでなく、ラジカル重合性樹脂のラジカル重合に対しても発揮される。
【０１３９】
ここで、重合性樹脂とは、重合性基を有する樹脂を指す。
重合性樹脂の概念には、重合性基を有するオリゴマー及び重合性基を有するポリマーが包含される。
【０１４０】
重合性樹脂のベースとなる樹脂としては、例えば、アクリル樹脂、ウレタン樹脂、ポリエステル樹脂、ポリエーテル樹脂、ポリカーボネート樹脂、エポキシ樹脂、ポリブタジエン樹脂等が挙げられる。これらの中でも、硬化収縮低減の観点から、ハードセグメントとソフトセグメントを合わせ持ち、硬化時の応力緩和が可能な樹脂が好ましく、特にウレタン樹脂、ポリエステル樹脂、及びエポキシ樹脂から選ばれる少なくとも１種の樹脂であることがより好ましい。
【０１４１】
重合性樹脂に含まれる重合性基としては、エチレン性二重結合を含む基が好ましく、ビニル基及び１−メチルビニル基の少なくとも一方を含む基が更に好ましい。
重合性基としては、重合反応性及び形成される膜の硬度の観点から、（メタ）アクリロイル基が特に好ましい。
【０１４２】
これらの重合性基は、高分子反応や共重合によって、樹脂（ポリマー又はオリゴマー）に導入することができる。
例えば、カルボキシ基を側鎖に有するポリマー（又はオリゴマー）とグリシジルメタクリレートとの反応、又はエポキシ基を有するポリマー（又はオリゴマー）とメタクリル酸等のエチレン性不飽和基含有カルボン酸との反応を利用することにより、ポリマー（又はオリゴマー）に重合性基を導入することができる。これらの基は併用してもよい。
【０１４３】
重合性樹脂としては、上市されている市販品を用いてもよい。
重合性基を有するアクリル樹脂の市販品の例としては、（ＡＣＡ）Ｚ２００Ｍ、（ＡＣＡ）Ｚ２３０ＡＡ、（ＡＣＡ）Ｚ２５１、（ＡＣＡ）Ｚ２５４Ｆ（以上、ダイセル・オルネクス（株））、ヒタロイド７９７５Ｄ（日立化成（株））等が挙げられる。
【０１４４】
重合性基を有するウレタン樹脂の市販品の例としては、ＥＢＥＣＲＹＬ（登録商標）８４０２、ＥＢＥＣＲＹＬ（登録商標）８４０５、ＥＢＥＣＲＹＬ（登録商標）９２７０、ＥＢＥＣＲＹＬ（登録商標）８３１１、ＥＢＥＣＲＹＬ（登録商標）８７０１、ＫＲＭ８６６７、ＫＲＭ８５２８（以上、ダイセル・オルネクス（株））、ＣＮ９６４、ＣＮ９０１２、ＣＮ９６８、ＣＮ９９６、ＣＮ９７５、ＣＮ９７８２（以上、サートマー社）、ＵＶ−６３００Ｂ、ＵＶ−７６００Ｂ、ＵＶ−７６０５Ｂ、ＵＶ−７６２０ＥＡ、ＵＶ−７６３０Ｂ（以上、日本合成化学（株））、Ｕ−６ＨＡ、Ｕ−１５ＨＡ、Ｕ−１０８Ａ、Ｕ−２００ＰＡ、ＵＡ−４２００（以上、新中村化学工業（株））、テスラック２３００、ヒタロイド４８６３、テスラック２３２８、テスラック２３５０、ヒタロイド７９０２−１（以上、日立化成（株））、８ＵＡ−０１７、８ＵＡ−２３９、８ＵＡ−２３９Ｈ、８ＵＡ−１４０、８ＵＡ−５８５Ｈ、８ＵＡ−３４７Ｈ、８ＵＸ−０１５Ａ（以上、大成ファインケミカル（株））等が挙げられる。
【０１４５】
重合性基を有するポリエステル樹脂の市販品の例としては、ＣＮ２９４、ＣＮ２２５４、ＣＮ２２６０、ＣＮ２２７１Ｅ、ＣＮ２３００、ＣＮ２３０１、ＣＮ２３０２、ＣＮ２３０３、ＣＮ２３０４（以上、サートマー社）、ＥＢＥＣＲＹＬ（登録商標）４３６、ＥＢＥＣＲＹＬ（登録商標）４３８、ＥＢＥＣＲＹＬ（登録商標）４４６、ＥＢＥＣＲＹＬ（登録商標）５２４、ＥＢＥＣＲＹＬ（登録商標）５２５、ＥＢＥＣＲＹＬ（登録商標）８１１、ＥＢＥＣＲＹＬ（登録商標）８１２（以上、ダイセル・オルネクス（株））等が挙げられる。
重合性基を有するポリエーテル樹脂の市販品の例としては、ブレンマー（登録商標）ＡＤＥ−４００Ａ、ブレンマー（登録商標）ＡＤＰ−４００（以上、日油（株））等が挙げられる。
重合性基を有するポリカーボネート樹脂の市販品の例としては、ポリカーボネートジオールジアクリレート（宇部興産（株））等が挙げられる。
重合性基を有するエポキシ樹脂の市販品の例としては、ＥＢＥＣＲＹＬ（登録商標）３７０８（ダイセル・オルネクス（株））、ＣＮ１２０、ＣＮ１２０Ｂ６０、ＣＮ１２０Ｂ８０、ＣＮ１２０Ｅ５０（以上、サートマー社）、ヒタロイド７８５１（日立化成（株））等が挙げられる。
重合性基を有するポリブタジエン樹脂の市販品の例としては、ＣＮ３０１、ＣＮ３０３、ＣＮ３０７（以上、サートマー社）等が挙げられる。
【０１４６】
重合性樹脂の重量平均分子量は、密着性及び分散安定性の両立の観点から、好ましくは１，０００以上１００，０００以下であり、より好ましくは１，０００以上４０，０００以下であり、更に好ましくは１，０００以上１０，０００以下である。
重合性樹脂の重量平均分子量は、ゲルパーミエーションクロマトグラフィー（ＧＰＣ）によって測定した値である。
【０１４７】
本発明の感光性組成物が重合性樹脂を含有する場合、重合性樹脂の含有量は、本発明の効果がより効果的に奏される観点から、感光性組成物全量に対し、０．１質量％〜１０質量％が好ましく、０．３質量％〜５．０質量％がより好ましく、１．０質量％〜３．０質量％が特に好ましい。
【０１４８】
＜光重合開始剤＞
本発明の感光性組成物は、光重合開始剤を含有することが好ましい。
本発明の感光性組成物が光重合開始剤を含有する場合、含有される光重合開始剤は、１種のみであっても２種以上であってもよい。
光重合開始剤としては、光（即ち、活性エネルギー線）を吸収して重合開始種であるラジカルを生成する、公知の光重合開始剤を用いることができる。
【０１４９】
好ましい光重合開始剤として、（ａ）芳香族ケトン類等のカルボニル化合物、（ｂ）アシルホスフィンオキシド化合物、（ｃ）芳香族オニウム塩化合物、（ｄ）有機過酸化物、（ｅ）チオ化合物、（ｆ）ヘキサアリールビイミダゾール化合物、（ｇ）ケトオキシムエステル化合物、（ｈ）ボレート化合物、（ｉ）アジニウム化合物、（ｊ）メタロセン化合物、（ｋ）活性エステル化合物、（ｌ）炭素ハロゲン結合を有する化合物、（ｍ）アルキルアミン化合物等が挙げられる。
【０１５０】
これらの光重合開始剤は、上記（ａ）〜（ｍ）の化合物を１種単独もしくは２種以上を組み合わせて使用してもよい。
【０１５１】
（ａ）カルボニル化合物、（ｂ）アシルホスフィンオキシド化合物、及び、（ｅ）チオ化合物の好ましい例としては、”ＲＡＤＩＡＴＩＯＮ  ＣＵＲＩＮＧ  ＩＮ  ＰＯＬＹＭＥＲ  ＳＣＩＥＮＣＥ  ＡＮＤ  ＴＥＣＨＮＯＬＯＧＹ”，Ｊ．Ｐ．ＦＯＵＡＳＳＩＥＲ，Ｊ．Ｆ．ＲＡＢＥＫ（１９９３）、ｐｐ．７７〜１１７に記載のベンゾフェノン骨格又はチオキサントン骨格を有する化合物等が挙げられる。
より好ましい例としては、特公昭４７−６４１６号公報記載のα−チオベンゾフェノン化合物、特公昭４７−３９８１号公報記載のベンゾインエーテル化合物、特公昭４７−２２３２６号公報記載のα−置換ベンゾイン化合物、特公昭４７−２３６６４号公報記載のベンゾイン誘導体、特開昭５７−３０７０４号公報記載のアロイルホスホン酸エステル、特公昭６０−２６４８３号公報記載のジアルコキシベンゾフェノン、特公昭６０−２６４０３号公報、特開昭６２−８１３４５号公報記載のベンゾインエーテル類、特公平１−３４２４２号公報、米国特許第４，３１８，７９１号パンフレット、ヨーロッパ特許０２８４５６１Ａ１号公報に記載のα−アミノベンゾフェノン類、特開平２−２１１４５２号公報記載のｐ−ジ（ジメチルアミノベンゾイル）ベンゼン、特開昭６１−１９４０６２号公報記載のチオ置換芳香族ケトン、特公平２−９５９７号公報記載のアシルホスフィンスルフィド、特公平２−９５９６号公報記載のアシルホスフィン、特公昭６３−６１９５０号公報記載のチオキサントン類、特公昭５９−４２８６４号公報記載のクマリン類等を挙げることができる。
また、特開２００８−１０５３７９号公報、特開２００９−１１４２９０号公報に記載の重合開始剤も好ましい。
【０１５２】
これらの光重合開始剤の中でも、（ａ）カルボニル化合物又は（ｂ）アシルホスフィンオキシド化合物がより好ましく、具体的には、ビス（２，４，６−トリメチルベンゾイル）−フェニルホスフィンオキシド（例えば、ＢＡＳＦ社製のＩＲＧＡＣＵＲＥ（登録商標）８１９）、２−（ジメチルアミン）−１−（４−モルホリノフェニル）−２−ベンジル−１−ブタノン（例えば、ＢＡＳＦ社製のＩＲＧＡＣＵＲＥ（登録商標）３６９）、２−メチル−１−（４−メチルチオフェニル）−２−モルフォリノプロパン−１−オン（例えば、ＢＡＳＦ社製のＩＲＧＡＣＵＲＥ（登録商標）９０７）、１−ヒドロキシ−シクロヘキシル−フェニル−ケトン（例えば、ＢＡＳＦ社製のＩＲＧＡＣＵＲＥ（登録商標）１８４）、２，４，６−トリメチルベンゾイル−ジフェニル−フォスフィンオキシド（例えば、ＤＡＲＯＣＵＲ（登録商標）ＴＰＯ、ＬＵＣＩＲＩＮ（登録商標）ＴＰＯ（いずれもＢＡＳＦ社製））などが挙げられる。
これらの中でも、感度向上の観点及びＬＥＤ光への適合性の観点等から、光重合開始剤としては、（ｂ）アシルホスフィンオキシド化合物が好ましく、モノアシルホスフィンオキシド化合物（特に好ましくは、２，４，６−トリメチルベンゾイル−ジフェニル−フォスフィンオキシド）、又は、ビスアシルホスフィンオキシド化合物（特に好ましくは、ビス（２，４，６−トリメチルベンゾイル）−フェニルホスフィンオキシド）がより好ましい。
【０１５３】
本発明の感光性組成物が光重合開始剤を含有する場合、光重合開始剤の含有量としては、感光性組成物の全量に対し、１．０質量％〜２５．０質量％が好ましく、２．０質量％〜２０．０質量％がより好ましく、３．０質量％〜１５．０質量％が更に好ましい。
【０１５４】
＜増感剤＞
本発明の感光性組成物は、感度向上の観点から、増感剤を含有することができる。
特に、膜の硬化のためにＬＥＤ光を用いる場合には、本発明の感光性組成物は、前述の光重合開始剤と増感剤とを含有することが好ましい。
本発明の感光性組成物が増感剤を含有する場合、含有される増感剤は、１種のみであっても２種以上であってもよい。
増感剤は、特定の活性エネルギー線を吸収して電子励起状態となる物質である。電子励起状態となった増感剤は、光重合開始剤と接触して、電子移動、エネルギー移動、発熱等の作用を生じる。これにより、光重合開始剤の化学変化、即ち、分解、ラジカル、酸又は塩基の生成等が促進される。
【０１５５】
増感剤としては、例えば、ベンゾフェノン（ＢＰ）、チオキサントン、イソプロピルチオキサントン（ＩＴＸ）、４−（ジメチルアミノ）安息香酸エチル（ＥＤＢ）、アントラキノン、３−アシルクマリン誘導体、ターフェニル、スチリルケトン、３−（アロイルメチレン）チアゾリン、ショウノウキノン、エオシン、ローダミン、エリスロシン等が挙げられる。
また、増感剤としては、特開２０１０−２４２７６号公報に記載の一般式（ｉ）で表される化合物や、特開平６−１０７７１８号公報に記載の一般式（Ｉ）で表される化合物も、好適に使用できる。
上記の中でも、増感剤としては、ＬＥＤ光への適合性及び光重合開始剤との反応性の観点から、チオキサントン、イソプロピルチオキサントン、４−（ジメチルアミノ）安息香酸エチル、及びベンゾフェノンから選ばれる少なくとも１種が好ましい。
【０１５６】
本発明の感光性組成物が増感剤を含有する場合、増感剤の含有量は、０．５質量％〜１０質量％が好ましく、１．０質量％〜７．０質量％がより好ましく、２．０質量％〜６．０質量％が特に好ましい。
【０１５７】
＜界面活性剤＞
本発明の感光性組成物は、界面活性剤を含有してもよい。
界面活性剤としては、特開昭６２−１７３４６３号、同６２−１８３４５７号の各公報に記載された界面活性剤が挙げられる。例えば、ジアルキルスルホコハク酸塩、アルキルナフタレンスルホン酸塩、脂肪酸塩等のアニオン性界面活性剤、ポリオキシエチレンアルキルエーテル、ポリオキシエチレンアルキルアリルエーテル、アセチレングリコール、ポリオキシエチレン・ポリオキシプロピレンブロックコポリマー、変性ポリジメチルシロキサン等のシロキサン類、等のノニオン性界面活性剤、アルキルアミン塩、第４級アンモニウム塩等のカチオン性界面活性剤、カルボベタイン、スルホベタイン等のベタイン系界面活性剤が挙げられる。
なお、界面活性剤に代えて重合性基を有さない有機フルオロ化合物を用いてもよい。有機フルオロ化合物は、疎水性であることが好ましい。有機フルオロ化合物としては、例えば、フッ素含有界面活性剤、オイル状フッ素含有化合物（例、フッ素油）及び固体状フッ素化合物樹脂（例、四フッ化エチレン樹脂）が含まれ、特公昭５７−９０５３号（第８〜１７欄）、特開昭６２−１３５８２６号の各公報に記載された化合物が挙げられる。
【０１５８】
本発明の感光性組成物が界面活性剤を含有する場合、界面活性剤の含有量は、感光性組成物の全量に対し、０．０１質量％〜５．０質量％が好ましく、０．１質量％〜３．０質量％がより好ましく、０．３質量％〜２．０質量％が特に好ましい。
【０１５９】
（重合禁止剤）
本発明の感光性組成物は、重合禁止剤を含有していてもよい。
重合禁止剤としては、ｐ−メトキシフェノール、キノン類（例えば、ハイドロキノン、ベンゾキノン、メトキシベンゾキノン等）、フェノチアジン、カテコール類、アルキルフェノール類（例えば、ジブチルヒドロキシトルエン（ＢＨＴ）等）、アルキルビスフェノール類、ジメチルジチオカルバミン酸亜鉛、ジメチルジチオカルバミン酸銅、ジブチルジチオカルバミン酸銅、サリチル酸銅、チオジプロピオン酸エステル類、メルカプトベンズイミダゾール、ホスファイト類、２，２，６，６−テトラメチルピペリジン−１−オキシル（ＴＥＭＰＯ）、２，２，６，６−テトラメチル−４−ヒドロキシピペリジン−１−オキシル（ＴＥＭＰＯＬ）、クペロンＡｌ、トリス（Ｎ−ニトロソ−Ｎ−フェニルヒドロキシルアミン）アルミニウム塩などが挙げられる。
これらの中でも、ｐ−メトキシフェノール、カテコール類、キノン類、アルキルフェノール類、ＴＥＭＰＯ、ＴＥＭＰＯＬ、クペロンＡｌ、及びトリス（Ｎ−ニトロソ−Ｎ−フェニルヒドロキシルアミン）アルミニウム塩から選ばれる少なくとも１種が好ましく、ｐ−メトキシフェノール、ハイドロキノン、ベンゾキノン、ＢＨＴ、ＴＥＭＰＯ、ＴＥＭＰＯＬ、クペロンＡｌ、及びトリス（Ｎ−ニトロソ−Ｎ−フェニルヒドロキシルアミン）アルミニウム塩から選ばれる少なくとも１種がより好ましい。
【０１６０】
本発明の感光性組成物が重合禁止剤を含有する場合、重合禁止剤の含有量は、感光性組成物の全量に対し、０．０１質量％〜２．０質量％が好ましく、０．０２質量％〜１．０質量％がより好ましく、０．０３質量％〜０．５質量％が特に好ましい。
【０１６１】
＜溶剤＞
本発明の感光性組成物は、溶剤を含有してもよい。
溶剤としては、例えば、アセトン、メチルエチルケトン、ジエチルケトン等のケトン；メタノール、エタノール、２−プロパノール、１−プロパノール、１−ブタノール、ｔｅｒｔ−ブタノール等のアルコール；クロロホルム、塩化メチレン等の塩素系溶剤；ベンゼン、トルエン等の芳香族系溶剤；酢酸エチル、酢酸ブチル、酢酸イソプロピル等のエステル系溶剤；ジエチルエーテル、テトラヒドロフラン、ジオキサン等のエーテル系溶剤；エチレングリコールモノメチルエーテル、エチレングリコールジメチルエーテル等のグリコールエーテル系溶剤；等が挙げられる。
本発明の感光性組成物が溶剤を含有する場合、基材への影響をより低減する観点より、溶剤の含有量は、感光性組成物全量に対し、５質量％以下が好ましく、０．０１質量％〜５質量％がより好ましく、０．０１質量％〜３質量％が特に好ましい。
【０１６２】
＜水＞
本発明の感光性組成物は、本発明の効果を損なわない範囲であれば、極微量の水を含有していてもよい。
しかし、本発明の感光性組成物は、本発明の効果をより効果的に得る観点から、実質的に水を含有しない、非水性感光性組成物であることが好ましい。具体的には、感光性組成物全量に対して、水の含有量は３質量％以下であることが好ましく、より好ましくは２質量％以下、特に好ましくは１質量％以下である。
【０１６３】
＜着色剤＞
本発明の感光性組成物は、着色剤を少なくとも１種含有してもよい。
着色剤を含有する感光性組成物は、インク組成物として好適に用いることができる。
着色剤としては、特に制限はなく、顔料、水溶性染料、分散染料等の公知の色材から任意に選択して使用することができる。この中でも、耐候性に優れ、色再現性に富む点から、顔料を含むことがより好ましい。
【０１６４】
顔料としては、特に制限はなく、目的に応じて適宜選択することができ、例えば、公知の有機顔料及び無機顔料などが挙げられ、また、染料で染色した樹脂粒子、市販の顔料分散体や表面処理された顔料（例えば、顔料を分散媒として水、液状化合物や不溶性の樹脂等に分散させたもの、及び、樹脂や顔料誘導体等で顔料表面を処理したもの等）も挙げられる。
有機顔料及び無機顔料としては、例えば、黄色顔料、赤色顔料、マゼンタ顔料、青色顔料、シアン顔料、緑色顔料、橙色顔料、紫色顔料、褐色顔料、黒色顔料、白色顔料等が挙げられる。
着色剤として顔料を用いる場合には、顔料粒子を調製する際に、必要に応じて顔料分散剤を用いてもよい
【０１６５】
顔料等の着色剤及び顔料分散剤については、特開２０１１−２２５８４８号公報の段落０１５２〜０１５８、特開２００９−２０９３５２号公報の段落０１３２〜０１４９、等の公知文献を適宜参照することができる。
【０１６６】
本発明の感光性組成物が着色剤を含有する場合、着色剤の含有量は、感光性組成物の全量に対し、例えば０．０５質量％〜２０質量％とすることができ、０．２質量％〜１０質量％が好ましい。
【０１６７】
＜その他の成分＞
本発明の感光性組成物は、上記以外のその他の成分を含有していてもよい。
その他の成分としては、紫外線吸収剤、共増感剤、酸化防止剤、褪色防止剤、導電性塩等が挙げられる。
その他の成分については、特開２０１１−２２５８４８号公報、特開２００９−２０９３５２号公報等の公知文献を適宜参照することができる。
【０１６８】
＜好ましい物性＞
本発明の感光性組成物の粘度には特に制限はない。
本発明の感光性組成物は、２５℃における粘度が１０ｍＰａ・ｓ〜５０ｍＰａ・ｓであることが好ましく、１０ｍＰａ・ｓ〜３０ｍＰａ・ｓであることがより好ましく、１０ｍＰａ・ｓ〜２５ｍＰａ・ｓであることが更に好ましい。感光性組成物の粘度は、例えば、含有される各成分の組成比を調整することによって調整できる。
ここでいう粘度は、粘度計：ＶＩＳＣＯＭＥＴＥＲ  ＲＥ−８５Ｌ（東機産業（株）製）を用いて測定された値である。
感光性組成物の粘度が上記好ましい範囲であると、特に、感光性組成物をインク組成物として用いた場合において、吐出安定性をより向上させることができる。
【０１６９】
本発明の感光性組成物の表面張力には特に制限はない。
本発明の感光性組成物は、３０℃における表面張力が、２０ｍＮ／ｍ〜３０ｍＮ／ｍであることが好ましく、さらに好ましくは２３ｍＮ／ｍ〜２８ｍＮ／ｍである。ポリオレフィン、ＰＥＴ、コート紙、非コート紙等の様々な基材に膜を形成する場合、濡れ性の点では３０ｍＮ／ｍ以下が好ましく、滲み抑制及び浸透性の点では２０ｍＮ／ｍ以上が好ましい。
ここでいう表面張力は、表面張力計  ＤＹ−７００（協和界面化学（株）製）を用いて測定された値である。
【０１７０】
〔画像形成方法〕
本実施形態の画像形成方法は、本発明の感光性組成物であるインク組成物を、インクジェット法によって記録媒体上に付与する付与工程と、記録媒体上に付与されたインク組成物に、活性エネルギー線を照射する照射工程と、を有する。
本実施形態の画像形成方法によれば、硬度及び記録媒体との密着性に優れた画像を形成できる。更に、形成された画像は、耐ブロッキング性にも優れる。
更に、本実施形態の画像形成方法は、インク組成物の保存安定性及び吐出安定性にも優れる。
【０１７１】
（付与工程）
付与工程は、本発明の感光性組成物であるインク組成物を記録媒体上に付与する工程である。
記録媒体上にインク組成物を付与する態様としては、記録媒体上に上記インク組成物をインクジェット法によって付与する態様が特に好ましい。
記録媒体としては、前述の「膜を形成するための基材」として例示した基材を用いることができる。
【０１７２】
インクジェット法によるインク組成物の付与は、公知のインクジェット記録装置を用いて行うことができる。
インクジェット記録装置としては特に制限はなく、目的とする解像度を達成し得る公知のインクジェット記録装置を任意に選択して使用することができる。すなわち、市販品を含む公知のインクジェット記録装置であれば、いずれも、画像形成方法における記録媒体へのインク組成物の吐出を行うことができる。
【０１７３】
インクジェット記録装置としては、例えば、インク供給系、温度センサー、加熱手段を含む装置が挙げられる。
インク供給系は、例えば、インク組成物を含む元タンク、供給配管、インクジェットヘッド直前のインク供給タンク、フィルター、ピエゾ型のインクジェットヘッドからなる。ピエゾ型のインクジェットヘッドは、好ましくは１ｐｌ〜１００ｐｌ、より好ましくは８ｐｌ〜３０ｐｌのマルチサイズドットを、好ましくは３２０ｄｐｉ（ｄｏｔ  ｐｅｒ  ｉｎｃｈ）×３２０ｄｐｉ〜４０００ｄｐｉ×４０００ｄｐｉ（ｄｏｔ  ｐｅｒ  ｉｎｃｈ）、より好ましくは４００ｄｐｉ×４００ｄｐｉ〜１６００ｄｐｉ×１６００ｄｐｉ、さらに好ましくは７２０ｄｐｉ×７２０ｄｐｉ〜１６００ｄｐｉ×１６００ｄｐｉの解像度で吐出できるよう駆動することができる。なお、ｄｐｉとは、２．５４ｃｍ（１ｉｎｃｈ）当たりのドット数を表す。
【０１７４】
（照射工程）
照射工程は、記録媒体上に付与されたインク組成物に、活性エネルギー線を照射する工程である。
記録媒体上に付与されたインク組成物に活性エネルギー線を照射することで、インク組成物の重合反応が進行し、画像を定着させ、画像の膜強度等を向上させることが可能となる。
【０１７５】
照射工程で用いることができる活性エネルギー線としては、紫外線（ＵＶ光）、可視光線、電子線等を挙げられ、これらの中でも、ＵＶ光が好ましい。
【０１７６】
活性エネルギー線（光）のピーク波長は、２００ｎｍ〜４０５ｎｍであることが好ましく、２２０ｎｍ〜３９０ｎｍであることがより好ましく、２２０ｎｍ〜３８５ｎｍであることが更に好ましい。
また、２００ｎｍ〜３１０ｎｍであることも好ましく、２００ｎｍ〜２８０ｎｍであることも好ましい。
【０１７７】
活性エネルギー線（光）が照射される際の露光面照度は、例えば１０ｍＷ／ｃｍ２〜２０００ｍＷ／ｃｍ２、好ましくは２０ｍＷ／ｃｍ２〜１０００ｍＷ／ｃｍ２である。
【０１７８】
活性エネルギー線（光）を発生させるための源としては、水銀ランプ、メタルハライドランプ、ＵＶ蛍光灯、ガスレーザー、固体レーザー等が広く知られている。
また、上記で例示された光源の、半導体紫外発光デバイスへの置き換えは、産業的にも環境的にも非常に有用である。
半導体紫外発光デバイスの中でも、ＬＥＤ（Light Emitting Diode）及びＬＤ（Laser Diode）は、小型、高寿命、高効率、及び低コストであり、光源として期待されている。
光源としては、メタルハライドランプ、超高圧水銀ランプ、高圧水銀ランプ、中圧水銀ランプ、低圧水銀ランプ、ＬＥＤ、又は青紫レーザーが好ましい。
これらの中でも、増感剤と光重合開始剤とを併用する場合は、波長３６５ｎｍ、４０５ｎｍ、若しくは４３６ｎｍの光照射が可能な超高圧水銀ランプ、波長３６５ｎｍ、４０５ｎｍ、若しくは４３６ｎｍの光照射が可能な高圧水銀ランプ、又は、波長３５５ｎｍ、３６５ｎｍ、３８５ｎｍ、３９５ｎｍ、若しくは４０５ｎｍの光照射が可能なＬＥＤがより好ましく、波長３５５ｎｍ、３６５ｎｍ、３８５ｎｍ、３９５ｎｍ、若しくは４０５ｎｍの光照射が可能なＬＥＤが最も好ましい。
【０１７９】
照射工程おいて、記録媒体上に付与されたインク組成物に対する活性エネルギー線の照射時間は、例えば０．０１秒間〜１２０秒間であり、好ましくは０．１秒間〜９０秒間である。
照射条件並びに基本的な照射方法は、特開昭６０−１３２７６７号公報に開示されている照射条件及び照射方法を同様に適用することができる。
活性エネルギー線の照射方式として、具体的には、インク組成物の吐出装置を含むヘッドユニットの両側に光源を設け、いわゆるシャトル方式でヘッドユニット及び光源を走査する方式、又は、駆動を伴わない別光源によって活性エネルギー線の照射を行う方式が好ましい。
活性エネルギー線の照射は、インク組成物を着弾して加熱乾燥を行った後、一定時間（例えば０．０１秒間〜１２０秒間、好ましくは０．０１秒間〜６０秒間）をおいて行うことが好ましい。
【０１８０】
（加熱乾燥工程）
画像形成方法は、必要により付与工程後であって照射工程前に、更に加熱乾燥工程を有していてもよい。
加熱手段は特に限定されないが、ヒートドラム、温風、赤外線ランプ、熱オーブン、ヒート版加熱などが挙げられる。
加熱温度は、４０℃以上が好ましく、４０℃〜１５０℃程度がより好ましく、４０℃〜８０℃程度が更に好ましい。
なお、加熱時間は、インク組成物の組成及び印刷速度を加味して適宜設定することができる。
【０１８１】
加熱により定着されたインク組成物は、必要に応じ、照射工程において活性エネルギー線を照射して、さらに光定着される。既述のごとく、照射工程においては、ＵＶ光による定着をすることが好ましい。
【０１８２】
〔膜形成方法〕
本実施形態の膜形成方法は、本発明の感光性組成物を基材上に付与する付与工程と、基材上に付与された感光性組成物に、活性エネルギー線を照射する照射工程と、を有する。
本実施形態の膜形成方法によれば、硬度及び基材との密着性に優れた膜を形成できる。更に、形成された膜は、耐ブロッキング性にも優れる。
更に、本実施形態の膜形成方法は、感光性組成物の保存安定性に優れ、また、インクジェットヘッドから吐出する場合には吐出安定性にも優れる。
【０１８３】
本実施形態の膜形成方法は、感光性組成物を基材上に付与する方法が、インクジェット法に限定されないこと以外は、本実施形態の画像形成方法と同様であり、好ましい態様も同様である。
基材への感光性組成物の付与は、インクジェット法以外にも、公知の塗布方法や印刷方法を適用することができる。
塗布方法による感光性組成物の付与（塗布）は、例えば、バーコーター、ロールコーター、スリットコーター、スピンコーター等の塗布装置を用いて実施することができる。
【０１８４】
〔樹脂、画像、膜〕
本実施形態の樹脂は、単位（１−１）〜単位（１−８）及び単位（２−１）からなる群から選択される少なくとも１種の構造単位Ｃと、単位（３−３）〜単位（３−５）、単位（４−１）〜単位（４−４）、及び単位（５−１）〜単位（５−３）からなる群から選択される少なくとも１種の構造単位Ｄと、を含む。
本実施形態の樹脂は、上述した感光性組成物の一成分として有効である。
本実施形態の樹脂の好ましい態様は、前述した感光性組成物中の特定樹脂の好ましい態様と同様である。
例えば、本実施形態の樹脂は、単位（１−１）である構造単位と、単位（４−１）〜単位（４−３）、単位（５−１）、及び単位（５−２）からなる群から選択される少なくとも１種の構造単位と、を含むことが好ましく；単位（１−１）である構造単位と、単位（４−３）及び単位（５−２）から選択される少なくとも１種の構造単位と、を含むことが更に好ましく；単位（１−１）である構造単位と、単位（４−３）である構造単位と、単位（５−２）である構造単位と、を含むことが特に好ましい。
【０１８５】
本実施形態の画像は、本実施形態の樹脂を含有する。このため、本実施形態の画像は、硬度及び記録媒体との密着性等に優れる。更に、耐ブロッキング性にも優れる。
また、本実施形態の膜は、本実施形態の樹脂を含有する。このため、本実施形態の膜は、硬度及び基材との密着性等に優れる。更に、耐ブロッキング性にも優れる。
【実施例】
【０１８６】
以下、本発明を実施例により具体的に説明するが、本発明はその主旨を越えない限り、以下の実施例に限定されるものではない。
以下において、樹脂（共重合体）の各構造単位の右下の数字は、共重合比（質量％）を表す。
【０１８７】
〔樹脂の合成〕
＜実施例１Ａに用いる樹脂の合成＞
実施例１Ａに用いる樹脂（以下、「樹脂（１Ａ）」ともいう）を、以下のようにして合成した。
メチルプロピレングリコール（反応溶媒）９９．９１ｇを、冷却管を備えた３００ｍｌの三口フラスコに秤量し、窒素気流下、７５℃で加熱攪拌した。
これとは別に、メチルプロピレングリコール６６．６１ｇ、ペンタメチルピペリジルメタクリレ−ト（原料モノマー）３５ｇ、フェノキシエチルメタクリレート（原料モノマー）３５ｇ、Ｖ−６０１（ジメチル２，２’−アゾビス（２−メチルプロピオネート）；和光純薬工業（株）製の開始剤）０．７２７５ｇ、及びドデシルメルカプタン（連鎖移動剤）０．６３９４ｇを混合して調製した混合溶液を、上記のフラスコに２時間かけて滴下した。滴下を終了し、７５℃で４時間加熱した後、Ｖ−６０１（開始剤）０．０９ｇを追加し、９０℃で更に２時間攪拌し、反応させた。
得られた反応液を放冷し、放冷後の反応液を水２０００ｍｌ中へ注ぎ、再沈殿精製後、真空乾燥した。
以上により、以下に示す構造の、樹脂（１Ａ）（重量平均分子量（Ｍｗ）１００００）を約６０ｇ得た。
【０１８８】
【化２５】
2020015910.tif 000026
【０１８９】
＜実施例２５Ａに用いる樹脂の合成＞
実施例２５Ａに用いる樹脂（以下、「樹脂（２５Ａ）」ともいう）を、以下のようにして合成した。
メチルプロピレングリコール１００．４ｇを、冷却管を備えた３００ｍｌの三口フラスコに秤量し、窒素気流下、７５℃で加熱攪拌した。
これとは別に、メチルプロピレングリコール６６．９３ｇ、ペンタメチルピペリジルメタクリレ−ト（原料モノマー）３５ｇ、Ｎ−ビニルカプロラクタム（原料モノマー）３５ｇ、Ｖ−６０１（開始剤）０．９１５７ｇ、及びドデシルメルカプタン０．８０４９ｇを混合して調製した混合溶液を、上記のフラスコに２時間かけて滴下した。滴下を終了し、７５℃で４時間加熱した後、Ｖ−６０１（開始剤）０．０９ｇを追加し、９０℃で更に２時間攪拌し、反応させた。
得られた反応液を放冷し、放冷後の反応液を水２０００ｍｌ中へ注ぎ、再沈殿精製後、真空乾燥した。
以上により、以下に示す構造の、樹脂（２５Ａ）（重量平均分子量（Ｍｗ）１００００）を約６０ｇ得た。
【０１９０】
【化２６】
2020015910.tif 000027
【０１９１】
＜実施例３９Ａに用いる樹脂の合成＞
実施例３９Ａに用いる樹脂（以下、「樹脂（３９Ａ）」ともいう）を、以下のようにして合成した。
メチルプロピレングリコール１００．４ｇを、冷却管を備えた３００ｍｌの三口フラスコに秤量し、窒素気流下、７５℃で加熱攪拌した。
これとは別に、メチルプロピレングリコール６６．９３ｇ、ペンタメチルピペリジルメタクリレ−ト（原料モノマー）３５ｇ、Ｎ−ビニルカプロラクタム（原料モノマー）２１ｇ、アクリロイルモルホリン（原料モノマー）１４ｇ、Ｖ−６０１（開始剤）０．９１２４ｇ、及びドデシルメルカプタン０．８０２０ｇを混合して調製した混合溶液を、上記のフラスコに２時間かけて滴下した。滴下を終了し、７５℃で４時間加熱した後、Ｖ−６０１（開始剤）０．０９ｇを追加し、９０℃で更に２時間攪拌し、反応させた。
得られた反応液を放冷し、放冷後の反応液を水２０００ｍｌ中へ注ぎ、再沈殿精製後、真空乾燥した。
以上により、以下の示す構造の、樹脂（３９Ａ）（重量平均分子量（Ｍｗ）１００００）を約６０ｇ得た。
【０１９２】
【化２７】
2020015910.tif 000028
【０１９３】
後述するその他の実施例で用いる樹脂についても、原料モノマーの種類及び使用量を適宜選択することにより、樹脂（１Ａ）、樹脂（２５Ａ）、及び樹脂（３９Ａ）と同様にして合成した。
重量平均分子量（Ｍｗ）は、Ｖ−６０１（開始剤）及びドデシルメルカプタンの量を調整することにより調整した。
【０１９４】
〔実施例１Ａ〕
＜感光性組成物Ａ（単官能モノマーベース、増感剤無し、着色剤無し）の調製＞
下記組成の各成分を混合し、感光性組成物Ａを調製した。
感光性組成物Ａの組成は、単官能モノマー（即ち、単官能のラジカル重合性モノマー。以下同じ。）がベースであり、増感剤を含有せず、着色剤を含有しない組成である。
【０１９５】
−感光性組成物Ａ（単官能モノマーベース、増感剤無し、着色剤無し）の組成−
下記ＴＭＣＨＡ（単官能モノマー）            …  １５．０質量％
下記ＤＣＰＡ（単官能モノマー）              …  １５．０質量％
下記ＩＢＯＡ（単官能モノマー）              …  ２０．９質量％
下記ＣＴＦＡ（単官能モノマー）              …  ２３．０質量％
下記ＰＥＡ（単官能モノマー）                …  １０．０質量％
ＣＮ９６４（サートマー社製；重合性基を有するウレタンオリゴマー）
…    ２．０質量％
ＩＲＧＡＣＵＲＥ  ８１９（ＢＡＳＦ社製の光重合開始剤；アシルフォスフィンオキシド化合物；詳細には、ビス（２，４，６−トリメチルベンゾイル）−フェニルフォスフィンオキシド）            …    ５．０質量％
ＩＲＧＡＣＵＲＥ  １８４（ＢＡＳＦ社製の光重合開始剤；カルボニル化合物；詳細には、１−ヒドロキシ−シクロヘキシル−フェニル−ケトン）
…    ３．０質量％
ＦＩＲＳＴＣＵＲＥ  ＳＴ−１（アルベマール社製の重合禁止剤；トリス（Ｎ−ニトロソ−Ｎ−フェニルヒドロキシルアミン）アルミニウム塩）
…    ０．１質量％
ＢＹＫ−ＵＶ３５７５（ビックケミー社製の変性ポリジメチルシロキサン系界面活性剤）                                          …    １．０質量％
表１に示す樹脂                              …    ５．０質量％
【０１９６】
【化２８】
2020015910.tif 000029
【０１９７】
＜感光性組成物Ａの評価＞
上記感光性組成物Ａを用い、以下の評価を行った。
結果を表１に示す。
【０１９８】
（硬化膜の密着性）
密着性の評価は、下記の評価用試料（ＰＶＣ）、評価用試料（Ａ−ＰＥＴ）、評価用試料（アクリル）、評価用試料（ＰＣ）、及び評価用試料（ＰＳ）のそれぞれを用いて行った。
評価用試料（ＰＶＣ）は、以下のようにして作製した。
まず、基材としてのポリ塩化ビニル（ＰＶＣ）シートに対し、上記で得られた感光性組成物Ａを、ＲＫ  ＰＲＩＮＴ  ＣＯＡＴ  ＩＮＳＴＲＵＭＥＮＴＳ社製  ＫハンドコーターのＮｏ．２バーを用いて１２μｍの厚みで塗布し、塗膜を得た。得られた塗膜に対し、オゾンレスメタルハライドランプＭＡＮ２５０Ｌを搭載し、コンベアスピード９．０ｍ／分、露光強度２．０Ｗ／ｃｍ２に設定した実験用ＵＶミニコンベア装置ＣＳＯＴ（（株）ジーエス・ユアサパワーサプライ製）を用いてＵＶ光（紫外線）を照射することにより、上記塗膜を硬化させて硬化膜とした。以上により、評価用試料（ＰＶＣ）を得た。
評価用試料（Ａ−ＰＥＴ）は、基材を非晶質ポリエチレンテレフタレート（Ａ−ＰＥＴ）シートに変更したこと以外は評価用試料（ＰＶＣ）の作製と同様にして作製した。
評価用試料（アクリル）は、基材をアクリル樹脂シートに変更したこと以外は評価用試料（ＰＶＣ）の作製と同様にして作製した。
評価用試料（ＰＣ）は、基材をポリカーボネート（ＰＣ）シートに変更したこと以外は評価用試料（ＰＶＣ）の作製と同様にして作製した。
評価用試料（ＰＳ）は、基材をポリスチレン（ＰＳ）シートに変更したこと以外は評価用試料（ＰＶＣ）の作製と同様にして作製した。
【０１９９】
ここで、ＰＶＣシート、Ａ−ＰＥＴシート、アクリル樹脂シート、ＰＣシート、及びＰＳシートとしては、それぞれ、以下のシートを用いた。
・ＰＶＣシート：エイブリィ・デニソン社製の「ＡＶＥＲＹ（登録商標）  ４００  ＧＬＯＳＳ  ＷＨＩＴＥ  ＰＥＲＭＡＮＥＮＴ」
・Ａ−ＰＥＴシート：タキロン（株）製の「Ａ−ＰＥＴ」（非晶質ポリエチレンテレフタレートシート）
・アクリル樹脂シート：（株）ＪＳＰ製の「アクリエース（登録商標）ＵＶ」
・ＰＣシート：タキロン（株）製の「ＰＣ１６００−２」
・ＰＳシート：Ｒｏｂｅｒｔ  Ｈｏｒｎｅ社製の「ｆａｌｃｏｎ  ｈｉ  ｉｍｐａｃｔ  ｐｏｌｙｓｔｙｒｅｎｅ」
【０２００】
各評価用試料の硬化膜に対し、ＩＳＯ２４０９（クロスカット法）に準拠してクロスハッチテストを実施し、以下の評価基準に従って評価した。
このクロスハッチテストでは、カット間隔を１ｍｍとし、１ｍｍ角の正方形の格子を２５個形成した。
下記の評価基準において、０及び１が、実用上許容される範囲である。
下記の評価基準において、格子が剥がれた割合（％）は、下記の式によって求められた値である。下記の式における全格子数は２５である。
格子が剥がれた割合（％）＝〔（剥がれが生じた格子数）／（全格子数）〕×１００
【０２０１】
−硬化膜の密着性の評価基準−
０：  格子が剥がれた割合（％）が０％であった。
１：  格子が剥がれた割合（％）が０％超５％以下であった。
２：  格子が剥がれた割合（％）が５％超１５％以下であった。
３：  格子が剥がれた割合（％）が１５％超３５％以下であった。
４：  格子が剥がれた割合（％）が３５％超６５％以下であった。
５：  格子が剥がれた割合（％）が６５％超であった。
【０２０２】
（硬化膜の鉛筆硬度）
硬化膜の鉛筆硬度の評価は、上記の評価用試料（ＰＶＣ）を用いて行った。
評価用試料（ＰＶＣ）の硬化膜に対し、鉛筆として三菱鉛筆（株）製のＵＮＩ（登録商標）を用い、ＪＩＳ  Ｋ５６００−５−４（１９９９年）に基づき、鉛筆硬度試験を行った。
この試験結果において、鉛筆硬度の許容範囲はＨＢ以上であり、Ｈ以上であることが好ましい。鉛筆硬度がＢ以下である印刷物は、印刷物の取り扱い時に傷が生じる可能性があり好ましくない。
【０２０３】
（硬化膜の耐ブロッキング性）
硬化膜の耐ブロッキング性の評価は、上記の評価用試料（ＰＶＣ）を用いて行った。
評価用試料（ＰＶＣ）を２０ｍｍ×２０ｍｍのサイズに裁断し、評価サンプルとした。この評価サンプルは２枚作製した。
次に、２枚の評価サンプルを、硬化膜同士が接するように重ね合わせ、次いで、２枚の評価サンプルが互いに押し付けられる方向に１０Ｎの荷重を１０秒間加え、次いで評価サンプル同士を剥がした。
次に、２枚の評価サンプルの各々の硬化膜を観察し、硬化膜同士が接着した跡の有無及び上記接着した跡の程度を目視で観察し、下記評価基準に従って硬化膜の耐ブロッキング性を評価した。
結果を表１に示す。
【０２０４】
−硬化膜の耐ブロッキング性の評価基準−
５：硬化膜同士が接着した跡が見られず、硬化膜の耐ブロッキング性に非常に優れている。
４：硬化膜の全面積に対して０％超３％未満の範囲に、硬化膜同士が接着した跡が見られるが、硬化膜の耐ブロッキング性は実用上問題ないレベルである。
３：硬化膜の全面積に対して３％以上１０％未満の範囲に、硬化膜同士が接着した跡が見られるが、硬化膜の耐ブロッキング性は実用上の許容範囲内である。
２：硬化膜の全面積に対して１０％以上５０％未満の範囲に、硬化膜同士が接着した跡が見られ、硬化膜の耐ブロッキング性が実用上の許容範囲外である。
１：硬化膜の全面積に対して５０％以上の範囲に、硬化膜同士が接着した跡が見られ、硬化膜の耐ブロッキング性が極めて悪い。
【０２０５】
（感光性組成物Ａの吐出安定性）
ピエゾ型インク吐出ヘッドを有する市販のインクジェット記録装置（富士フイルム社製、ＬｕｘｅｌＪｅｔ（登録商標）ＵＶ３６００ＧＴ／ＸＴ：商品名）、及び、記録媒体（基材）としてのＰＥＴ（ポリエチレンテレフタレート）フィルム（東レ社製）を用い、感光性組成物Ａをインクとして用い、以下の方法により、感光性組成物Ａ（インク）の吐出安定性を評価した。
上記インクジェット記録装置を用い、感光性組成物Ａ（インク）を上記ＰＥＴフィルム上に下記の吐出条件で吐出し、着弾したインクにＵＶ光を照射（照射量：１０００ｍＷ／ｃｍ２）して１００％ベタ画像を形成することを６０分間連続して行った。
６０分間連続して吐出している間にインク詰まりを生じたノズル（ノズルロス）の個数を求め、下記の評価基準にしたがって評価した。下記の評価基準において、５又は４が実用上許容される範囲である。
【０２０６】
−吐出条件−
・チャンネル数：３１８／ヘッド
・駆動周波数：４．８ｋＨｚ／ｄｏｔ
・インク滴：７滴、４２ｐｌ
・ヘッドノズルの温度：４５℃
【０２０７】
−感光性組成物Ａの吐出安定性−
５：ノズルロスが０個以上２個未満である。
４：ノズルロスが２個以上５個未満である
３：ノズルロスが５個以上７個未満である
２：ノズルロスが７個以上１０個未満である。
１：ノズルロスが１０個以上である。
【０２０８】
（感光性組成物Ａの保存安定性）
感光性組成物Ａ（５０ｍＬ）を５０ｍＬのガラス瓶に入れ蓋をし、恒温槽（６０℃）条件下で４週間放置した。この放置の前後で感光性組成物Ａの粘度を測定し、放置前の粘度に対する放置後の粘度の上昇率を求め、下記評価基準に従って感光性組成物Ａの保存安定性を評価した。下記の評価基準において、５又は４が実用上許容される範囲である。
また、感光性組成物Ａの粘度は、粘度計としてＶＩＳＣＯＭＥＴＥＲ  ＲＥ−８５Ｌ（東機産業（株）製）を用い、液温２５℃の条件で測定した。
結果を表１に示す。
【０２０９】
−感光性組成物Ａの保存安定性の評価基準−
５：放置前の粘度に対する放置後の粘度の上昇率が、１０％未満である。
４：放置前の粘度に対する放置後の粘度の上昇率が、１０％以上２０％未満である。
３：放置前の粘度に対する放置後の粘度の上昇率が、２０％以上３０％未満である。
２：放置前の粘度に対する放置後の粘度の上昇率が、３０％以上４０％未満である。
１：放置前の粘度に対する放置後の粘度の上昇率が、４０％以上である。
【０２１０】
〔実施例２Ａ〜５１Ａ〕
感光性組成物Ａの組成中、樹脂の種類（構造単位の種類、共重合比、及びＭｗ）、及び、組成物全量に対する樹脂の含有量（以下、単に「樹脂の含有量」ともいう）の少なくとも一つを、表１に示すように変更したこと以外は実施例１Ａと同様の操作を行った。
結果を表１に示す。
樹脂の含有量を変更した例では、モノマーの組成比を一定としモノマーの総量を変化させることにより、樹脂及びモノマーの合計量が実施例１Ａと同じとなるようにした。
【０２１１】
〔比較例１Ａ〜５Ａ〕
感光性組成物Ａの組成中、樹脂の種類を表１に示すように変更したこと以外は実施例１Ａと同様の操作を行った。
結果を表１に示す。
比較例１Ａ〜５Ａにおいて、比較樹脂ａ〜ｄ及び比較化合物ｅの構造は以下のとおりである。比較樹脂ａ〜ｄにおいて、各構造単位の右下の数字は共重合質量比を示している。また、比較樹脂ａ〜ｄのＭｗは、それぞれ、表１に示すとおりである。
ここで、比較樹脂ａ、ｂ、及びｃは、それぞれ、特開２０１１−２２５８４８号公報の段落０１００及び０１０３に記載されている、具体例（Ａ−２４）、（Ａ−２５）、及び（Ａ−７）である。
比較樹脂ｄは、特開２００９−１３９８５２号公報の段落０２１９に記載されている、ＰＡ−５である。
比較化合物ｅは、ＡＤＥＫＡ社製のアデカスタブＬＡ−５２である。
【０２１２】
【化２９】
2020015910.tif 000030
【０２１３】
【表１】
2020015910.tif 000031
【０２１４】
表１の「樹脂」欄において、「ａ１」は構造単位Ａの範囲に含まれる構造単位を意味し、「ｂ１」及び「ｂ２」は、構造単位Ｂの範囲に含まれる構造単位を意味する。また、各実施例における「（１−１）」等の符号は、単位（１−１）等を意味する。
表２〜表６についても同様である。
【０２１５】
表１に示すように、構造単位Ａ及び構造単位Ｂを含む樹脂を含有する実施例１Ａ〜５１Ａの感光性組成物Ａは、保存安定性及び吐出安定性（以下、「保存安定性等」ともいう）に優れ、また、これらの実施例によって形成された硬化膜は、鉛筆硬度、基材との密着性、及び耐ブロッキング性（以下、「鉛筆硬度及び密着性等」ともいう）に優れていた。
【０２１６】
各実施例に対し、構造単位Ａを含まない、比較樹脂ａ、ｃ及びｄを用いた比較例（比較例１Ａ、３Ａ及び４Ａ）の感光性組成物は、保存安定性等に劣り、また、硬化膜の鉛筆硬度及び基材との密着性等にも劣っていた。構造単位Ｂを含まない比較樹脂ｂを用いた比較例（比較例２Ａ）の感光性組成物も同様に、保存安定性等に劣り、また、硬化膜の鉛筆硬度及び密着性等にも劣っていた。
また、樹脂ではなく比較化合物ｅを用いた比較例５Ａの感光性組成物は、硬化膜の鉛筆硬度及び密着性等に劣っていた。
【０２１７】
また、実施例３Ａ〜９Ａ及び２５Ａの結果より、構造単位Ａとしては、硬化膜の耐ブロッキング性の観点からは、単位（１−１）、単位（１−２）、単位（１−４）、及び単位（１−８）が好ましいことがわかる。中でも、硬化膜の硬度及び耐ブロッキング性の観点から、構造単位Ａとしては、単位（１−１）が特に好ましいことがわかる。
また、実施例１Ａ〜１６Ａ、２５Ａ、３１Ａ、及び３６Ａの結果より、構造単位Ｂとしては、硬化膜の耐ブロッキング性及び密着性の観点から、単位（３−３）〜単位（３−５）、単位（４−１）〜単位（４−４）、及び単位（５−１）〜単位（５−３）が好ましいことがわかる。中でも、硬化膜の硬度、耐ブロッキング性、及び密着性の観点から、単位（４−１）〜単位（４−３）、単位（５−１）、及び単位（５−２）がより好ましいことがわかる。
また、実施例２２Ａ〜３８Ａの結果より、構造単位Ａ及び構造単位Ｂの全量に対する構造単位Ａの比率は、硬化膜の耐ブロッキング性及び密着性の観点から、２０質量％〜８０質量％が好ましく、３０質量％〜７０質量％が特に好ましいことがわかる。
また、実施例４８Ａ〜５１Ａの結果より、組成物全量に対する樹脂の含有量は、膜の鉛筆硬度の観点から１．０質量％以上が好ましいことがわかり、吐出安定性の観点からは９．０質量％以下が好ましいことがわかる。
【０２１８】
〔実施例１Ｂ〕
＜感光性組成物Ｂ（単官能モノマーベース、増感剤有り、着色剤無し）の調製＞
下記組成の各成分を混合し、感光性組成物Ｂを調製した。
感光性組成物Ｂの組成は、単官能モノマーがベースであり、増感剤を含有し、着色剤を含有しない組成である。
【０２１９】
−感光性組成物Ｂ（単官能モノマーベース、増感剤有り、着色剤無し）の組成−
上記ＩＢＯＡ（単官能モノマー）              …  ３０．０質量％
上記ＣＴＦＡ（単官能モノマー）              …  ３０．０質量％
上記ＰＥＡ（単官能モノマー）                …  １９．９質量％
ＣＮ９６４（サートマー社製；重合性基を有するウレタンオリゴマー）
…    ２．０質量％
ＩＲＧＡＣＵＲＥ  ８１９（ＢＡＳＦ社製の光重合開始剤；アシルフォスフィンオキシド化合物；詳細には、ビス（２，４，６−トリメチルベンゾイル）−フェニルフォスフィンオキシド）                                  …    ５．０質量％
ＩＲＧＡＣＵＲＥ  １８４（ＢＡＳＦ社製の光重合開始剤；カルボニル化合物；詳細には、１−ヒドロキシ−シクロヘキシル−フェニル−ケトン）
…    ３．０質量％
ＩＴＸ（増感剤；２−イソプロピルチオキサントン）…１．０質量％
ＢＰ（増感剤；ベンゾフェノン）              …    ２．０質量％
ＥＤＢ（増感剤；４−（ジメチルアミノ）安息香酸エチル）
…  １．０質量％
ＦＩＲＳＴＣＵＲＥ  ＳＴ−１（アルベマール社製の重合禁止剤；トリス（Ｎ−ニトロソ−Ｎ−フェニルヒドロキシルアミン）アルミニウム塩）
…    ０．１質量％
ＢＹＫ−ＵＶ３５７５（ビックケミー社製の変性ポリジメチルシロキサン系界面活性剤）                                          …    １．０質量％
表２に示す樹脂                              …    ５．０質量％
【０２２０】
＜感光性組成物Ｂの評価＞
感光性組成物Ａに代えて上記感光性組成物Ｂを用い、かつ、露光装置及び露光条件を以下に示すように変更したこと以外は実施例１Ａと同様の評価を行った。
結果を表２に示す。
感光性組成物Ｂの評価では、露光装置として実験用３８５ｎｍＵＶ−ＬＥＤ照射器（ＣＣＳ株式会社製）を用い、露光条件を露光エネルギー３００ｍＪ／ｃｍ２の条件とした。
【０２２１】
〔実施例２Ｂ〜１８Ｂ〕
感光性組成物Ｂの組成中、樹脂の種類（構造単位の種類、共重合比、及びＭｗ）を、表２に示すように変更したこと以外は実施例１Ｂと同様の操作を行った。
結果を表２に示す。
【０２２２】
〔比較例１Ｂ〜５Ｂ〕
感光性組成物Ｂの組成中、樹脂の種類を表２に示すように変更したこと以外は実施例１Ｂと同様の操作を行った。
結果を表２に示す。
比較例１Ｂ〜５Ｂにおいて、比較樹脂ａ〜ｄ及び比較化合物ｅについては前述したとおりである。
【０２２３】
【表２】
2020015910.tif 000032
【０２２４】
表２に示すように、実施例１Ｂ〜１８Ｂの感光性組成物Ｂは、保存安定性等に優れ、かつ、硬化膜の鉛筆硬度及び密着性等に優れることが確認された。
【０２２５】
〔実施例１Ｃ〕
＜感光性組成物Ｃ（多官能モノマーベース、増感剤無し、着色剤無し）の調製＞
下記組成の各成分を混合し、感光性組成物Ｃを調製した。
感光性組成物Ｃの組成は、多官能モノマー（即ち、多官能のラジカル重合性モノマー。以下同じ。）がベースであり、増感剤及び着色剤を含有しない組成である。
【０２２６】
−感光性組成物Ｃ（多官能モノマーベース、増感剤無し、着色剤無し）の組成−
下記ＤＰＧＤＡ（多官能モノマー）            …  ３５．０質量％
下記ＨＤＤＡ（多官能モノマー）              …  ２０．０質量％
下記ＤＶＥ３（多官能モノマー）              …  １２．９質量％
下記ＶＥＥＡ（多官能モノマー）              …  １５．０質量％
下記ＤＰＨＡ（多官能モノマー）              …    １．０質量％
ＣＮ９６４（サートマー社製；重合性基を有するウレタンオリゴマー）
…    ２．０質量％
ＩＲＧＡＣＵＲＥ  ８１９（ＢＡＳＦ社製の光重合開始剤；アシルフォスフィンオキシド化合物；詳細には、ビス（２，４，６−トリメチルベンゾイル）−フェニルフォスフィンオキシド）                                  …    ５．０質量％
ＩＲＧＡＣＵＲＥ  １８４（ＢＡＳＦ社製の光重合開始剤；カルボニル化合物；詳細には、１−ヒドロキシ−シクロヘキシル−フェニル−ケトン）
…    ３．０質量％
ＦＩＲＳＴＣＵＲＥ  ＳＴ−１（アルベマール社製の重合禁止剤；トリス（Ｎ−ニトロソ−Ｎ−フェニルヒドロキシルアミン）アルミニウム塩）
…    ０．１質量％
ＢＹＫ−ＵＶ３５７５（ビックケミー社製の変性ポリジメチルシロキサン系界面活性剤）                                          …    １．０質量％
表３に示す樹脂                              …    ５．０質量％
【０２２７】
【化３０】
2020015910.tif 000033
【０２２８】
＜感光性組成物Ｃの評価＞
感光性組成物Ａに代えて上記感光性組成物Ｃを用いたこと以外は実施例１Ａと同様の評価を行った。
結果を表３に示す。
【０２２９】
〔実施例２Ｃ〜２６Ｃ〕
感光性組成物Ｃの組成中、樹脂の種類（構造単位の種類、共重合比、及びＭｗ）を、表３に示すように変更したこと以外は実施例１Ｃと同様の操作を行った。
結果を表３に示す。
【０２３０】
〔比較例１Ｃ〜５Ｃ〕
感光性組成物Ｃの組成中、樹脂の種類を表３に示すように変更したこと以外は実施例１Ｃと同様の操作を行った。
結果を表３に示す。
比較例１Ｃ〜５Ｃにおいて、比較樹脂ａ〜ｄ及び比較化合物ｅについては前述したとおりである。
【０２３１】
【表３】
2020015910.tif 000034
【０２３２】
表３に示すように、実施例１Ｃ〜２６Ｃの感光性組成物Ｃは、保存安定性等が実用上許容される範囲であり、かつ、硬化膜の鉛筆硬度及び各基材との密着性等に優れることが確認された。
【０２３３】
〔実施例１Ｄ〕
＜感光性組成物Ｄ（単官能モノマーベース、増感剤無し、着色剤有り）の調製＞
下記組成の各成分を混合し、感光性組成物Ｄを調製した。
感光性組成物Ｄの組成は、単官能モノマーがベースであり、増感剤を含有せず、着色剤を含有する組成である。
本実施例１Ｄにおける感光性組成物Ｄは、着色剤としてシアン（Ｃ）顔料を含有する、シアン（Ｃ）色の組成物である。組成物の色を、表４に示す。
感光性組成物Ａに代えて上記感光性組成物Ｄを用いたこと以外は実施例１Ａと同様の評価を行った。結果を表４に示す。
【０２３４】
−感光性組成物Ｄ（単官能モノマーベース、増感剤無し、着色剤有り）の組成−
上記ＴＭＣＨＡ（単官能モノマー）            …  １３．０質量％
上記ＤＣＰＡ（単官能モノマー）              …  １３．０質量％
上記ＩＢＯＡ（単官能モノマー）              …  １８．９質量％
上記ＣＴＦＡ（単官能モノマー）              …  ２１．０質量％
上記ＰＥＡ（単官能モノマー）                …    ６．０質量％
ＣＮ９６４（サートマー社製；重合性基を有するウレタンオリゴマー）
…    ２．０質量％
ＩＲＧＡＣＵＲＥ  ８１９（ＢＡＳＦ社製の光重合開始剤；アシルフォスフィンオキシド化合物；詳細には、ビス（２，４，６−トリメチルベンゾイル）−フェニルフォスフィンオキシド）                                  …    ５．０質量％
ＩＲＧＡＣＵＲＥ  １８４（ＢＡＳＦ社製の光重合開始剤；カルボニル化合物；詳細には、１−ヒドロキシ−シクロヘキシル−フェニル−ケトン）
…    ３．０質量％
ＦＩＲＳＴＣＵＲＥ  ＳＴ−１（アルベマール社製の重合禁止剤；トリス（Ｎ−ニトロソ−Ｎ−フェニルヒドロキシルアミン）アルミニウム塩）
…    ０．１質量％
ＢＹＫ−ＵＶ３５７５（ビックケミー社製の変性ポリジメチルシロキサン系界面活性剤）                                          …    １．０質量％
下記Ｃ（シアン）顔料分散液                  …  １２．０質量％
表４に示す樹脂                              …    ５．０質量％
【０２３５】
＜顔料分散液の調製＞
本実施例１Ｄ、及び、以降の各実施例及び各比較例において、組成物の色を、Ｙ（イエロー）、Ｍ（マゼンタ）、Ｃ（シアン）、及びＫ（ブラック）とした例では、それぞれ、顔料分散液として、以下に示す、Ｙ（イエロー）顔料分散液、Ｍ（マゼンタ）顔料分散液、Ｃ（シアン）顔料分散液、及びＫ（ブラック）顔料分散液を用いた。以下、これらの顔料分散液の調製方法について説明する。
以下に示す顔料（着色剤）、分散剤、及び重合性モノマーを混合し、ミキサー（シルバーソン社製Ｌ４Ｒ）を用いて２，５００回転／分にて１０分撹拌して混合物を得た。その後、得られた混合物を、ビーズミル分散機ＤＩＳＰＥＲＭＡＴ  ＬＳ（ＶＭＡ社製）に入れ、直径０．６５ｍｍのＹＴＺボール（（株）ニッカトー製）を用い、２，５００回転／分で６時間分散を行い、各顔料分散液（Ｙ、Ｍ、Ｃ、Ｋ）を調製した。
【０２３６】
−Ｙ（イエロー）顔料分散液−
・顔料：Ｃ．Ｉ．ピグメント・イエロー１２（イエロー顔料、クラリアント社製）
…  １０部
・分散剤：ソルスパース３２０００（高分子分散剤、日本ルーブリゾール（株）製）
…    ５部
・重合性モノマー：２−フェノキシエチルアクリレート  …  ８５部
【０２３７】
−Ｍ（マゼンタ）顔料分散液−
・顔料：Ｃ．Ｉ．ピグメント・レッド５７：１（マゼンタ顔料、クラリアント社製）
…  １５部
・分散剤：ソルスパース３２０００（高分子分散剤、日本ルーブリゾール（株）製）
…    ５部
・重合性モノマー：２−フェノキシエチルアクリレート  …  ８０部
【０２３８】
−Ｃ（シアン）顔料分散液−
・顔料：Ｃ．Ｉ．ピグメント・ブルー１５：３（シアン顔料、クラリアント社製）
…  ２０部
・分散剤：ソルスパース３２０００（高分子分散剤、日本ルーブリゾール（株）製）
…    ５部
・重合性モノマー：２−フェノキシエチルアクリレート  …  ７５部
【０２３９】
−Ｋ（ブラック）顔料分散液−
・顔料：Ｃ．Ｉ．ピグメント・ブラック７（ブラック顔料、クラリアント社製）
…  ２０部
・分散剤：ソルスパース３２０００（高分子分散剤、日本ルーブリゾール（株）製）
…    ５部
・重合性モノマー：２−フェノキシエチルアクリレート  …  ７５部
【０２４０】
〔実施例２Ｄ〜５１Ｄ〕
感光性組成物Ｄの組成中、樹脂の種類（構造単位の種類、共重合比、及びＭｗ）、樹脂の組成物全量に対する含有量（以下、単に「樹脂の含有量」ともいう）、及び組成物の色（即ち、顔料分散液の種類）の少なくとも一つを、表４に示すように変更したこと以外は実施例１Ｄと同様の操作を行った。
結果を表４に示す。
樹脂の含有量を変更した例では、モノマーの組成比を一定としモノマーの総量を変化させることにより、樹脂及びモノマーの合計量が実施例１Ａと同じとなるようにした。
【０２４１】
〔比較例１Ｄ〜５Ｄ〕
感光性組成物Ｄの組成中、樹脂の種類を表４に示すように変更したこと以外は実施例１Ｄと同様の操作を行った。
結果を表４に示す。
比較例１Ｄ〜５Ｄにおいて、比較樹脂ａ〜ｄ及び比較化合物ｅについては前述したとおりである。
【０２４２】
【表４】
2020015910.tif 000035
【０２４３】
表４に示すように、実施例１Ｄ〜５１Ｄの感光性組成物Ｄは、保存安定性等に優れ、かつ、硬化膜の鉛筆硬度及び密着性等に優れることが確認された。
【０２４４】
〔実施例１Ｅ〕
＜感光性組成物Ｅ（単官能モノマーベース、増感剤有り、着色剤有り）の調製＞
下記組成の各成分を混合し、感光性組成物Ｅを調製した。
感光性組成物Ｅの組成は、単官能モノマーがベースであり、増感剤を含有し、着色剤を含有する組成である。
本実施例１Ｅにおける感光性組成物Ｅは、着色剤としてシアン（Ｃ）顔料を含有する、シアン（Ｃ）色の組成物である。組成物の色を、表５に示す。
【０２４５】
−感光性組成物Ｅ（単官能モノマーベース、増感剤有り、着色剤有り）の組成−
上記ＩＢＯＡ（単官能モノマー）              …  ２５．０質量％
上記ＣＴＦＡ（単官能モノマー）              …  ２５．０質量％
上記ＰＥＡ（単官能モノマー）                …  １７．９質量％
ＣＮ９６４（サートマー社製；重合性基を有するウレタンオリゴマー）
…    ２．０質量％
ＩＲＧＡＣＵＲＥ  ８１９（ＢＡＳＦ社製の光重合開始剤；アシルフォスフィンオキシド化合物；詳細には、ビス（２，４，６−トリメチルベンゾイル）−フェニルフォスフィンオキシド）                                  …    ５．０質量％
ＩＲＧＡＣＵＲＥ  １８４（ＢＡＳＦ社製の光重合開始剤；カルボニル化合物；詳細には、１−ヒドロキシ−シクロヘキシル−フェニル−ケトン）
…    ３．０質量％
ＩＴＸ（増感剤；２−イソプロピルチオキサントン）…１．０質量％
ＢＰ（増感剤；ベンゾフェノン）              …    ２．０質量％
ＥＤＢ（増感剤；４−（ジメチルアミノ）安息香酸エチル）
…  １．０質量％
ＦＩＲＳＴＣＵＲＥ  ＳＴ−１（アルベマール社製の重合禁止剤）
…    ０．１質量％
ＢＹＫ−ＵＶ３５７５（ビックケミー社製の変性ポリジメチルシロキサン系界面活性剤）                                          …    １．０質量％
上記Ｃ（シアン）顔料分散液                  …  １２．０質量％
表５に示す樹脂                              …    ５．０質量％
【０２４６】
＜感光性組成物Ｅの評価＞
感光性組成物Ａに代えて上記感光性組成物Ｅを用い、かつ、露光装置及び露光条件を以下に示すように変更したこと以外は実施例１Ａと同様の評価を行った。
結果を表５に示す。
感光性組成物Ｅの評価では、露光装置として実験用３８５ｎｍＵＶ−ＬＥＤ照射器（ＣＣＳ株式会社製）を用い、露光条件を露光エネルギー３００ｍＪ／ｃｍ２の条件とした。
【０２４７】
〔実施例２Ｅ〜２２Ｅ〕
感光性組成物Ｅの組成中、樹脂の種類（構造単位の種類、共重合比、及びＭｗ）及び組成物の色（即ち、顔料分散液の種類）を、表５に示すように変更したこと以外は実施例１Ｅと同様の操作を行った。
結果を表５に示す。
組成物の色を、Ｙ（イエロー）、Ｍ（マゼンタ）、及びＫ（ブラック）とした例では、それぞれ、顔料分散液として、上述した、Ｙ（イエロー）顔料分散液、Ｍ（マゼンタ）顔料分散液、及びＫ（ブラック）顔料分散液を用いた。
【０２４８】
〔比較例１Ｅ〜５Ｅ〕
感光性組成物Ｅの組成中、樹脂の種類を表５に示すように変更したこと以外は実施例１Ｅと同様の操作を行った。
結果を表５に示す。
比較例１Ｅ〜５Ｅにおいて、比較樹脂ａ〜ｄ及び比較化合物ｅについては前述したとおりである。
【０２４９】
【表５】
2020015910.tif 000036
【０２５０】
表５に示すように、実施例１Ｅ〜２２Ｅの感光性組成物Ｅは、保存安定性等に優れ、かつ、硬化膜の鉛筆硬度及び密着性等に優れることが確認された。
特に、実施例１８Ｅ〜２２Ｅの結果から、樹脂のＭｗは、吐出安定性の観点から、１０００〜３００００が好ましいことがわかる。
【０２５１】
〔実施例１Ｆ〕
＜感光性組成物Ｆ（多官能モノマーベース、増感剤無し、着色剤有り）の調製＞
下記組成の各成分を混合し、感光性組成物Ｆを調製した。
感光性組成物Ｆの組成は、多官能モノマーがベースであり、増感剤を含有せず、着色剤を含有する組成である。
【０２５２】
−感光性組成物Ｆ（多官能モノマーベース、増感剤無し、着色剤無し）の組成−
上記ＤＰＧＤＡ（多官能モノマー）             …  ３５．０質量％
上記ＨＤＤＡ（多官能モノマー）                …  ２０．０質量％
上記ＤＶＥ３（多官能モノマー）                …  １２．９質量％
上記ＶＥＥＡ（多官能モノマー）                …  １５．０質量％
上記ＤＰＨＡ（多官能モノマー）                …    １．０質量％
ＣＮ９６４（サートマー社製；重合性基を有するウレタンオリゴマー）
…    ２．０質量％
ＩＲＧＡＣＵＲＥ  ８１９（ＢＡＳＦ社製の光重合開始剤；アシルフォスフィンオキシド化合物；詳細には、ビス（２，４，６−トリメチルベンゾイル）−フェニルフォスフィンオキシド）                                    …    ５．０質量％
ＩＲＧＡＣＵＲＥ  １８４（ＢＡＳＦ社製の光重合開始剤；カルボニル化合物；詳細には、１−ヒドロキシ−シクロヘキシル−フェニル−ケトン）
…    ３．０質量％
ＦＩＲＳＴＣＵＲＥ  ＳＴ−１（アルベマール社製の重合禁止剤；トリス（Ｎ−ニトロソ−Ｎ−フェニルヒドロキシルアミン）アルミニウム塩）
…    ０．１質量％
ＢＹＫ−ＵＶ３５７５（ビックケミー社製の変性ポリジメチルシロキサン系界面活性剤）                                            …    １．０質量％
上記Ｃ（シアン）顔料分散液                    …  １２．０質量％
表６に示す樹脂                                …    ５．０質量％
【０２５３】
＜感光性組成物Ｆの評価＞
感光性組成物Ａに代えて上記感光性組成物Ｆを用いたこと以外は実施例１Ａと同様の評価を行った。
結果を表６に示す。
【０２５４】
〔実施例２Ｆ〜２２Ｆ〕
感光性組成物Ｆの組成中、樹脂の種類（構造単位の種類、共重合比、及びＭｗ）及び組成物の色（即ち、顔料分散液の種類）を、表６に示すように変更したこと以外は実施例１Ｆと同様の操作を行った。
結果を表６に示す。
組成物の色を、Ｙ（イエロー）、Ｍ（マゼンタ）、及びＫ（ブラック）とした例では、それぞれ、顔料分散液として、上述した、Ｙ（イエロー）顔料分散液、Ｍ（マゼンタ）顔料分散液、及びＫ（ブラック）顔料分散液を用いた。
【０２５５】
〔比較例１Ｆ〜５Ｆ〕
感光性組成物Ｆの組成中、樹脂の種類を表６に示すように変更したこと以外は実施例１Ｆと同様の操作を行った。
結果を表６に示す。
比較例１Ｆ〜５Ｆにおいて、比較樹脂ａ〜ｄ及び比較化合物ｅについては前述したとおりである。
【０２５６】
【表６】
2020015910.tif 000037
【０２５７】
表６に示すように、実施例１Ｆ〜２２Ｆの感光性組成物Ｆは、保存安定性等が実用上許容される範囲であり、かつ、硬化膜の鉛筆硬度及び密着性等に優れることが確認された。
【０２５８】
〔実施例１Ｇ〕
＜感光性組成物Ｇ（多官能モノマーベース、増感剤無し、着色剤有り）の調製＞
上記感光性組成物Ｆの組成において、Ｃ（シアン）顔料分散液をＹ（イエロー）顔料分散液に変更し、更に、樹脂を表７に示す樹脂に変更して各成分を混合し、感光性組成物Ｇを調製した。
【０２５９】
(感光性組成物Ｇの放置後の再吐出性)
感光性組成物Ｇ（インク）を、ピエゾ型インク吐出ヘッドを有する市販のインクジェット記録装置（富士フイルム社製、LuxelJet(登録商標)UV3600GT/XT:商品名）を用い下記吐出条件で３０分間吐出（第一の吐出）した後、吐出を停止した。
吐出の停止から所定時間経過した後、基材としてのＰＥＴ（ポリエチレンテレフタレート）フィルム(東レ社製)上に、再び上記ヘッドから上記インクを下記吐出条件で吐出させ、着弾したインクにＵＶ光を照射（照射量：１０００ｍＷ／ｃｍ２）して、５ｃｍ×５ｃｍの１００％ベタ画像を形成した。
得られた画像を目視で観察し、不吐出ノズルの発生等によるドット欠けの有無を確認し、下記の評価基準に従って、放置後の再吐出性を評価した。
【０２６０】
＜吐出条件＞
・チャンネル数：３１８／ヘッド
・駆動周波数：４．８ｋＨｚ／ｄｏｔ
・インク滴：７滴、４２ｐｌ
・ヘッドノズルの温度：４５℃
【０２６１】
＜放置後の再吐出性の評価基準＞
３：第一の吐出から５分経過後の吐出において、不吐出ノズルの発生等によるドット欠けの発生が認められず、良好な画像が得られた。
２：第一の吐出から３分経過後の吐出では、不吐出ノズルの発生等によるドット欠けの発生が認められず、良好な画像が得られたが、第一の吐出から４分経過後の吐出では、実用上支障を来たさない程度のドット欠けの発生がわずかに認められた。
１：第一の吐出から2分経過後の吐出では、不吐出ノズルの発生等によるドット欠けの発生が認められず、良好な画像が得られたが、第一の吐出から3分経過後の吐出では、実用上支障を来たさない程度のドット欠けの発生がわずかに認められた。
【０２６２】
感光性組成物Ｇのその他の評価に関しては、実施例１Ａと同様の評価を行った。
【０２６３】
【表７】
2020015910.tif 000038
【０２６４】
２０１５年８月２７日出願の日本特許出願第２０１５−１６７９７４号公報は、その開示全体がここに参照文献として組み込まれるものである。
本明細書に記述された全ての刊行物や特許出願、並びに技術標準は、それら個々の刊行物や特許出願、並びに技術標準が引用文献として特別に、そして個々に組み込むことが指定されている場合には、該引用文献と同じ限定範囲においてここに組み込まれるものである。本発明の範囲は下記特許請求の範囲及びその等価物に拠って決定されることを企図するものである。